(57)【要約】  本発明は、ａ）少なくとも一つの側鎖が、以下の式（Ｉ）の構造単位（使用される記号と添え字は、以下定義されるとおりである。）を含む、主鎖と側鎖を含む少なくとも一つのポリマーまたはコポリマーまたは複数のポリマーおよび/またはコポリマーの混合物、ｂ）電子または正孔輸送官能性を有する少なくとも一つのホスト分子、およびｃ）少なくとも一つのエミッター分子を含むブレンドに関する。  【化１】2014503983.tif 000138
2014503983.tif 000002
【特許請求の範囲】
【請求項１】
以下を含むブレンド：
ａ）少なくとも一つのポリマーまたはコポリマーが、少なくとも一つの以下の式（Ｉ）の構造単位を側鎖中に含む、少なくとも一つのポリマーまたはコポリマーまたはポリマーおよび/またはコポリマーの混合物、
【化１】
2014503983.tif 000118
式中：破線は、ポリマーまたはコポリマー骨格への連結であり、使用されるその他の記号と添え字は、以下の意味を有する：
Ｌは、出現毎に同一であるか異なり、単共有結合または１〜２０個のＣ原子を有する直鎖アルキレン基、または３〜２０個のＣ原子を有する分岐あるいは環状アルキレン基（夫々は、１以上の基Ｒ１により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）であり、好ましくは、単共有結合であり；
Ａｒ１は、出現毎に同一であるか異なり、１以上の基Ｒ１により置換されてよい５〜６０個の芳香族環原子を有する二価のモノあるいはポリ環式の芳香族もしくは複素環式芳香族環構造であり；
Ａｒ２は、出現毎に同一であるか異なり、１以上の基Ｒ１により置換されてよい５〜６０個の芳香族環原子を有するモノあるいはポリ環式の芳香族もしくは複素環式芳香族環構造であり；
Ｑは、基-Ｘ（=Ａ）-（ここで、Ａ＝Ｏ、Ｓ、ＳｅまたはＴｅである。）および６〜６０個の芳香族炭素原子を有するモノあるいはポリ環式の芳香族環構造または２〜５０個の芳香族炭素原子を有するモノあるいはポリ環式の複素環式芳香族環構造より成る基から選ばれ；
ｍは、０、１、２または３、好ましくは、０または１であり；
ｌは、０、１、２または３であり；
ｓは、Ｑ＝-Ｘ（=Ａ）-の場合には、１であり、Ｑが、６〜６０個の芳香族炭素子を有するモノあるいはポリ環式の芳香族環構造または２〜５０個の芳香族炭素原子を有するモノあるいはポリ環式の複素環式芳香族環構造から選ばれる場合には、１〜５、好ましくは、１〜３であり、ｍ＝０の場合には、１または２であり、
Ｒ１は、出現毎に同一であるか異なり、Ｄ、Ｆ、Ｃｌ、Ｂｒ、Ｉ、Ｎ（Ａｒ３）２、ＣＮ、ＮＯ２、Ｓｉ（Ｒ２）３、Ｂ（ＯＲ２）２、Ｃ（=Ｏ）Ａｒ３、Ｐ（=Ｏ）（Ａｒ３）２、Ｓ（=Ｏ）Ａｒ３、Ｓ（=Ｏ）２Ａｒ３、ＣＲ２=ＣＲ２（Ａｒ３）、５〜６０個の芳香族環原子を有するモノあるいはポリ環式の芳香族もしくは複素環式芳香族環構造、トシレート、トリフレート、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、これら構造の組み合わせであり；ここで二個以上の隣接する置換基Ｒ１は、単共有結合または二価の基Ｚを介して互いに結合してもよく； 
Ｘは、Ｃ、Ｐ（Ａｒ４）、ＳおよびＳＯ、好ましくは、ＣもしくはＰ（Ｐｈ）より成る基から選ばれ；
Ｒ２は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）、または、各場合に１以上の基Ｒ３により置換されてよい５〜２０個の芳香族環原子を有するモノあるいはポリ環式の芳香族もしくは複素環式芳香族環構造であり；ここで二個以上の置換基Ｒ２は、単共有結合または二価の基Ｚを介して互いに結合しもてよく；
Ｒ３は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）、または、各場合に１以上の基Ｒ３により置換されてよい５〜２０個の芳香族環原子を有する芳香族もしくは複素環式芳香族環構造であり；ここで二個以上の置換基Ｒ３は、単共有結合または二価の基Ｚを介して互いに結合しもてよく；
Ａｒ３およびＡｒ４は、出現毎に同一であるか異なり、１以上の基Ｒ３により置換されてよい５〜６０個の芳香族環原子を有するモノあるいはポリ環式の芳香族もしくは複素環式芳香族環構造であり；
Ｚは、二価の基-（ＣＲ４２）ｑ-であり；
ｑは、１、２、３、４または５であり；
Ｒ４は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）であり；
ｂ）電子または正孔輸送官能性を有する少なくとも一つのホスト分子、および
ｃ）少なくとも一つのエミッター分子。
【請求項２】
Ｑは、-Ｘ（=Ｏ）-；1,3,5-トリアジレン、および/またはベンゼン、ナフタレン、アントラセン、ベンズアントラセン、フェナントレン、ベンズフェナントレン、ピレン、クリセン、ペリレン、フルオランセン、ベンズフルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、シスもしくはトランスモノベンゾインデノフルオレン、シスもしくはトランスジベンゾインデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザピレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基から選ばれ、ここで、1,3,5-トリアジレンもしくは基は、夫々、任意の所望の位置で、一以上の基Ｒ１、Ｒ２および/またはＲ３により置換されてよく、および/または任意の所望の位置を介して芳香族もしくは複素環式芳香族環構造に結合してよく、および
ｓは、Ｑ＝-Ｘ（=Ｏ）-の場合、１であり、Ｑが、1,3,5-トリアジレンの場合には、１または２であり、Ｑが、上記に示される基から選ばれる場合には１、２、３、４または５であることを特徴とする、請求項１記載のブレンド。
【請求項３】
Ａｒ１もしくはＡｒ２またはＡｒ１およびＡｒ２は、出現毎に互いに独立して、ベンゼン、ナフタレン、アントラセン、ベンズアントラセン、フェナントレン、ベンズフェナントレン、ピレン、クリセン、ペリレン、フルオランセン、ベンズフルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、シスもしくはトランスモノベンゾインデノフルオレン、シスもしくはトランスジベンゾインデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザピレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基より成る群から選ばれ、ここで、1,3,5-トリアジレンもしくは基は、夫々、任意の所望の位置で、一以上の基Ｒ１、Ｒ２および/またはＲ３により置換されてよく、および/または任意の所望の位置を介して芳香族もしくは複素環式芳香族環構造に結合してよいことを特徴とする、請求項１または２記載のブレンド。
【請求項４】
式（Ｉ）の構造単位が、以下より成る群から選ばれることを特徴とする、請求項１〜３何れか１項記載のブレンド：
ａ）以下の一般式（ＩＩ）および/または（ＩＩＩ）の電子輸送置換基を有する構造単位、
【化２】
2014503983.tif 000119
ｂ）および/または一般式（ＩＶ）および/または（Ｖ）の正孔輸送置換基を有する構造単位であって、
【化３】
2014503983.tif 000120
式中：破線は、ポリマーまたはコポリマー骨格への連結であり、Ｒ１は、上記所与の意味を有し、各場合に、互いに独立して、ｏ＝０または１〜１０である。
【請求項５】
ａ）電子輸送置換基を有する構造単位は、以下の構造単位から成る基から選ばれ、
【化４】
2014503983.tif 000121
ｂ）および/または正孔輸送置換基を有する構造単位は、以下の構造単位より成る基から選ばれ、
【化５】
2014503983.tif 000122
式中：破線は、ポリマーまたはコポリマー骨格への連結であることを特徴とする、請求項１〜４何れか１項記載のブレンド：
【請求項６】
式（Ｉ）の構造単位を含む側鎖に加えて、さらなる構造単位を含む少なくとも一つのさらなる側鎖を含むことを特徴とする、請求項１〜５何れか１項記載のブレンド：
【請求項７】
さらなる構造単位が、以下の式（ＶＩ）の構造単位であるブレンド：
【化６】
2014503983.tif 000123
式中：破線は、ポリマー骨格への連結であり、記号Ｌは、請求項１〜６何れか１項記載の意味と同じ意味を有し、使用されるその他の記号は、以下の意味を有する：
Ｙは、Ｎ、Ｂ、Ｓｉ（Ａｒ４）、ＳｉＲ５、Ｇｅ（Ａｒ４）、ＧｅＲ５、ＰおよびＡｓより成る基から選ばれる三価の単位であり；
Ａｒ５は、１以上の基Ｒ１により置換されてよい５〜６０個の芳香族環原子を有するモノあるいはポリ環式の芳香族もしくは複素環式芳香族環構造であり；
Ａｒ６は、１以上の基Ｒ１により置換されてよい５〜６０個の芳香族環原子を有するモノあるいはポリ環式の芳香族もしくは複素環式芳香族環構造であり；
Ｒ５は、出現毎に同一であるか異なり、Ｈ、Ｄ、Ｆ、Ｃｌ、Ｂｒ、Ｉ、Ｎ（Ａｒ３）２、ＣＮ、ＮＯ２、Ｓｉ（Ｒ２）３、Ｂ（ＯＲ２）２、Ｃ（=Ｏ）Ａｒ３、Ｐ（=Ｏ）（Ａｒ３）２、Ｓ（=Ｏ）Ａｒ３、Ｓ（=Ｏ）２Ａｒ３、ＣＲ２=ＣＲ２（Ａｒ３）、トシレート、トリフレート、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、１以上の基Ｒ２により置換されてよい５〜６０個の芳香族環原子を有するアリールオキシもしくはヘテロアリールオキシ基、またはこれら構造の組み合わせであり；ここで二個以上の隣接する置換基Ｒ５は、単共有結合または二価の基Ｚを介して互いに結合してもよく； 
ここで、Ｒ１、Ｒ２、Ａｒ３、Ａｒ４およびＺは、請求項１〜６何れか１項で定義されるのと同じ意味を有する。
【請求項８】
さらなる構造単位が、以下の式（ＶＩＩ）の構造単位であることを特徴とする、請求項６または７記載のブレンド：
【化７】
2014503983.tif 000124
式中：破線は、ポリマー骨格への連結であり、
芳香族環の中央で終わる特定されない結合は、基Ｒ１が、カルバゾールの１〜８位の夫々にあってもよいことを示し、
記号Ｌ、Ｒ１およびはＡｒ５は、請求項１〜７何れか１項記載の意味と同じ意味を有し、および
添え字ｉは、０、１、２、３、または４である。
【請求項９】
さらなる構造単位が、以下の式（ＶＩＩＩ）の単位であることを特徴とする、請求項６〜８記載のブレンド：
【化８】
2014503983.tif 000125
式中：破線は、ポリマー骨格への連結であり、
芳香族環の中央で終わる特定されない結合は、記号Ｒ１およびＬ１が、カルバゾールの１〜８位の対応する位置の夫々にあってもよいことを示し、
記号Ｌ、Ｒ１およびＡｒ５および添え字ｉは、請求項８記載の意味と同じ意味を有し、および使用されるその他の記号と添え字は、以下の意味を有する： 
Ｌ１は、出現毎に同一であるか異なり、単共有結合または１〜２０個のＣ原子を有する直鎖アキレン基、または３〜２０個のＣ原子を有する分岐あるいは環状アルキレン基（夫々は、１以上の基Ｒ１により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）であり；
ｎは、０、１、２または３であり、ただし、ｎ＞１ならば、最大一個のＬ１は、芳香族もしくは複素環式芳香族環構造であってよく；
Ａｒ７は、１以上の基Ｒ１により置換されてよい５〜６０個の芳香族環原子を有するモノあるいはポリ環式の芳香族もしくは複素環式芳香族環構造である。
【請求項１０】
さらなる構造単位が、以下の式（ＩＸ）の単位であることを特徴とする、請求項６〜９記載のブレンド：
【化９】
2014503983.tif 000126
式中：破線は、ポリマー骨格への連結であり、使用される記号と添え字は、以下の意味を有する： 
Ｌ２およびＬ３は、互いに独立して、出現毎に同一であるか異なり、単座または多座リガンドであり；
Ｍは、遷移金属、主族金属、ランタノイドもしくはアクチノイドであり；
ｒは、リガンドＬ２およびＬ３のデンチィシティと金属Ｍの配位数に応じて、０．１、２、３、４、５、６または７である。
【請求項１１】
さらなる構造単位が、以下の式（ＸＩ）の単位であることを特徴とする、請求項６〜１０記載のブレンド：
【化１０】
2014503983.tif 000127
式中：破線は、ポリマー骨格への連結であり、
芳香族環の中央で終わる特定されない結合は、記号Ｒ１、ＬおよびＬ１が、芳香族環のフリーの位置の夫々に、夫々あってもよいことを示し、記号Ｒ１、ＬおよびはＬ１と添え字ｉおよびｎは、請求項１０記載の意味と同じ意味を有し、および使用されるその他の記号は、以下の意味を有する： 
ＶおよびＷは、互いに独立して、Ｃ（Ａｒ３）２、Ｃ（Ｒ５）２、Ｓｉ（Ａｒ３）２、Ｓｉ（Ｒ５）２、Ｇｅ（Ａｒ３）２、Ｇｅ（Ｒ５）２、Ｃ=Ｏ、Ｏ、Ｓ、Ｓｅ、Ｎ（Ａｒ４）、Ｎ（Ｒ５）、Ｐ（Ａｒ４）、Ｐ（Ｒ５）、Ｐ=Ｏ（Ａｒ３）、Ｐ=Ｏ（Ｒ５）、Ｂおよび（Ｒ５）２ＣＯであり；
Ａｒ８は、１以上の基Ｒ１により置換されてよい５〜６０個の芳香族環原子を有するモノあるいはポリ環式の芳香族もしくは複素環式芳香族環構造であり、
ここで、記号Ｒ５、Ａｒ３およびＡｒ４は、請求項１０で定義されるのと同じ意味を有する。
【請求項１２】
少なくとも一つのホスト分子が、以下より成る基から選ばれることを特徴とする、請求項１〜１１記載のブレンド：
ａ）一般式（ＸＩＩＩ）のカルバゾール化合物
【化１１】
2014503983.tif 000128
使用されるその他の記号と添え字は、以下の意味を有する：
Ａｒ９は、出現毎に同一であるか異なり、１以上の基Ｒ６により置換されてよい５〜６０個の芳香族環原子を有する芳香族もしくは複素環式芳香族環構造であり；
Ｒ６は、出現毎に同一であるか異なり、Ｈ、Ｄ、Ｆ、Ｃｌ、Ｂｒ、Ｉ、Ｎ（Ａｒ１０）２、ＣＮ、ＮＯ２、Ｓｉ（Ｒ７）３、Ｂ（ＯＲ７）２、Ｃ（=Ｏ）Ａｒ１０、Ｐ（=Ｏ）（Ａｒ１０）２、Ｓ（=Ｏ）Ａｒ１０、Ｓ（=Ｏ）２Ａｒ１０、-ＣＲ７=ＣＲ７（Ａｒ１０）、ＯＳＯ２Ｒ７、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ７により置換されてよく、１以上の隣接しないＣＨ２基は、Ｒ７Ｃ=ＣＲ７、Ｃ≡Ｃ、Ｓｉ（Ｒ７）２、Ｇｅ（Ｒ７）２、Ｓｎ（Ｒ７）２、Ｃ=Ｏ、Ｃ=Ｓ、Ｃ=Ｓｅ、Ｃ=ＮＲ７、Ｐ（=Ｏ）（Ｒ７）、ＳＯ、ＳＯ２、ＮＲ７、Ｏ、ＳもしくはＣＯＮＲ７で置き代えられてよく、また、１以上のＨ原子は、Ｆ、Ｃｌ、Ｂｒ、Ｉ、ＣＮもしくはＮＯ２で置き代えられてよい。）、または、各場合に、１以上の基Ｒ７により置換されてよい５〜６０個の芳香族環原子を有する芳香族もしくは複素環式芳香族環構造、または、１以上の基Ｒ７により置換されてよい５〜６０個の芳香族環原子を有するアリールオキシもしくはヘテロアリールオキシ基、またはこれら構造の組み合わせであり；ここで二個以上の置換基Ｒ６および/またはＲ７は、モノあるいはポリ環式の脂肪族もしくは芳香族環構造を互いに形成してもよく；
Ａｒ１０は、出現毎に同一であるか異なり、１以上の基Ｒ７により置換されてよい５〜６０個の芳香族環原子を有する芳香族もしくは複素環式芳香族環構造であり；
Ｒ７は、出現毎に同一であるか異なり、Ｈ、Ｄまたは、夫々、１以上の基Ｒにより置換されてよい１〜２０個のＣ原子を有する脂肪族、芳香族および/または複素環式芳香族炭化水素基または５〜６０個の芳香族環原子を有する芳香族もしくは複素環式芳香族環構造であり；
Ｒは、出現毎に同一であるか異なり、Ｈ、Ｄ、Ｎ（Ａｒ１０）２、１〜５個のＣ原子を有する直鎖アルキル基、または３〜５個のＣ原子を有する分岐あるいは環状アルキル基（各場合に、１以上の隣接しないＣＨ２基は、-Ｒ８Ｃ=ＣＲ８-（ここで、Ｒ８は、以下に定義される。）もしくは-Ｏ-で置き代えられてよく、また、１以上のＨ原子は、Ｆで置き代えられてよい。）、または、夫々、１以上の基Ｒ７により置換されてよい６〜１６個のＣ原子を有するアリール基もしくは２〜１６個のＣ原子を有するヘテロアリール基もしくはスピロビフルオレン基、またはこれら構造の二個の組み合わせであり；ここで二個以上の置換基Ｒ７は、モノあるいはポリ環式の脂肪族もしくは芳香族あるいは複素環式芳香族環構造を互いに形成してもよく；
ｕは、出現毎に同一であるか異なり、０、１、２、３または４であり；
ｖは、出現毎に同一であるか異なり、０、１、２、３または４であり；および
ｗは、１、２、３、４または５であり、
ｂ）一般式（ＸＩＶ）または（ＸＶ）の中性化合物
【化１２】
2014503983.tif 000129
使用されるその他の記号と添え字は、以下が適用される：
Ｘ１は、出現毎に同一であるか異なり、ＣＲ８；または、二個の直接隣接する基Ｘ１は、以下の式（ＸＶＩ）の単位であり、
【化１３】
2014503983.tif 000130
式中、破線の結合は、単位の隣接するＣ原子への結合を示し、
Ｙ１は、出現毎に同一であるか異なり、単共有結合またはＣ（Ｒ８）２、Ｃ（=Ｃ（Ｒ８）２）、Ｓｉ（Ｒ８）２、Ｃ（Ｒ８）２-Ｃ（Ｒ８）２またはＣＲ８=ＣＲ８から選ばれる基であり；
Ｚ１は、出現毎に同一であるか異なり、ＣＲ８であり；
Ｒ８は、出現毎に同一であるか異なり、Ｈ、Ｄ、夫々、１以上の基Ｒ１０により置換されてよい１〜４０個のＣ原子を有する直鎖アルキル、アルケニルもしくはアルキニル基、または３〜４０個のＣ原子を有する分岐あるいは環状アルキル、アルケニルもしくはアルキニル基、または各場合に１以上の基Ｒ９により置換されてよい５〜６０個の芳香族環原子を有する芳香族もしくは複素環式芳香族環構造、またはこれら構造の組み合わせであり；ここで二個以上の置換基Ｒ８は、モノあるいはポリ環式の脂肪族もしくは芳香族環構造を互いに形成してもよく；または一般式（ＸＶＩＩ）の単位であり；
【化１４】
2014503983.tif 000131
式中、破線の結合は、単位の隣接するＣ原子への結合を示し；
Ｒ９は、出現毎に同一であるか異なり、Ｈ、Ｄ、１以上の基Ｒ８により置換されてよい５〜６０個の芳香族環原子を有する芳香族もしくは複素環式芳香族環構造であり；
Ｒ１０は、出現毎に同一であるか異なり、Ｈ、Ｄ、１〜２０個のＣ原子を有する脂肪族、芳香族および/または複素環式芳香族炭化水素基であって、さらに、Ｈ原子は、Ｆにより置き代えられてよく； ここで二個以上の置換基Ｒ１０は、モノあるいはポリ環式の脂肪族もしくは芳香族環構造を互いに形成してもよく；
ｘは、１または２であり；および/または
ｃ）一般式（ＸＸＸ）の中性化合物
【化１５】
2014503983.tif 000132
式中、
Ｒ１１は、各場合に１以上の基Ｒ９により置換されてよい５〜６０個の芳香族環原子を有する芳香族もしくは複素環式芳香族環構造、またはこれら構造の組み合わせであり；ここで二個以上の置換基Ｒ１０は、モノあるいはポリ環式の脂肪族もしくは芳香族環構造を互いに形成してもよく；または一般式（ＸＸＸＩ）の単位であり；
【化１６】
2014503983.tif 000133
式中、破線の結合は、単位のケト基のＣ原子への結合を示す。
【請求項１３】
ａ）少なくとも一つの分子が、電子輸送官能基を有し、以下に示す化合物より成る基から選ばれ、
【化１７】
2014503983.tif 000134
ｂ）および/または少なくとも一つのホスト分子が、正孔輸送官能基を有し、以下に示す化合物より成る基から選ばれることを特徴とする、請求項１〜１２何れか１項記載のブレンド。
【化１８】
2014503983.tif 000135
【請求項１４】
エミッター分子が、式（２１）〜式（２４）の化合物から選ばれることを特徴とする、請求項１〜１３記載のブレンド：
【化１９】
2014503983.tif 000136
使用される記号は、以下が適用される：
ＤＣｙは、出現毎に同一であるか異なり、それを介して環状基が金属に結合する、少なくとも一つのドナー原子、好ましくは、窒素、カルベンの形態の炭素もしくは燐を含む環状基であり、Ｒ１２もしくはＣＮ、ボラン基もしくはシリル基より成る基から選ばれる一以上の置換基を順に有してよく、ここで、Ｒ１２は、Ｈ、Ｄ、１〜２０個のＣ原子を有する脂肪族もしくは芳香族炭化水素基より成る基から選ばれ、基ＤＣｙとＣＣｙは、共有結合を介して互いに結合し；
ＣＣｙは、出現毎に同一であるか異なり、それを介して環状基が金属に結合する炭素原子を含む環状基であり、Ｈ、Ｄ、Ｆ、ＣＮ、二級もしくは三級アミン、１〜４０個のＣ原子を有する直鎖、分岐あるいは環状アルキル、アルコキシもしくはチオアルコキシ基または１〜６０個のＣ原子を有する芳香族もしくは複素環式芳香族環構造より成る基から選ばれる一以上の置換基を順に有してよく；
Ａは、出現毎に同一であるか異なり、モノアニオン性二座キレートリガンド、好ましくは、ジケトネートリガンドであり、
Ｒ１２は、出現毎に同一であるか異なり、Ｈ、Ｄ、Ｆ、ＣＮ、Ｎ（Ｒ１３）２、１〜４０個のＣ原子を有する直鎖、分岐あるいは環状アルキル、アルコキシもしくはチオアルコキシ基（基Ｒ１４により置換されても非置換でもよく、１以上の隣接しないＣＨ２基は、-Ｒ１５Ｃ=ＣＲ１５-、-Ｃ≡Ｃ-、Ｓｉ（Ｒ１５）２、Ｇｅ（Ｒ１５）２、Ｓｎ（Ｒ１５）２、Ｃ=Ｏ、Ｃ=Ｓ、Ｃ=Ｓｅ、Ｃ=ＮＲ１５、-Ｏ-、-Ｓ-もしくは、ＮＲ１５-、-ＣＯＮＲ１５-で置き代えられてよく、また、１以上のＨ原子は、Ｆ、Ｃｌ、Ｂｒ、Ｉ、ＣＮもしくはＮＯ２で置き代えられてよい。）、または、１以上の基Ｒ１４により置換されてよい１〜６０個のＣ原子を有する芳香族もしくは複素環式芳香族環構造であり；ここで、２以上の置換基Ｒ１２は、それらが結合する原子と一緒になって、モノ-あるいはポリ環式の脂肪族もしくは芳香族環構造を、互いに、形成してもよく、ここで、少なくとも一つの基Ｒ１２は、ポリマーのさらなる構造単位への結合を有し；
Ｒ１３は、出現毎に同一であるか異なり、１〜２２個のＣ原子を有する直鎖、分岐あるいは環状アルキルもしくはアルコキシ基（さらに、１以上の隣接しないＣ原子は、-Ｒ１５Ｃ=ＣＲ１５-、-Ｃ≡Ｃ-、Ｓｉ（Ｒ１５）２、Ｇｅ（Ｒ１５）２、Ｓｎ（Ｒ１５）２、-ＮＲ１５-、-Ｏ-、-Ｓ-もしくは、-ＣＯ-Ｏ-、-Ｏ-ＣＯ-Ｏ-で置き代えられてよく、また、１以上のＨ原子は、フッ素で置き代えられてよい。）、または、１以上の基Ｒ１４により置換されてよい１〜４０個のＣ原子を有するアリール、ヘテロアリールもしくはアリールオキシ基、またはＯＨまたはＮ（Ｒ１４）２であり； 
Ｒ１４は、出現毎に同一であるか異なり、Ｒ１５もしくはＣＮ、Ｂ（Ｒ１５）２もしくは、Ｓｉ（Ｒ１５）３であり；
Ｒ１５は、出現毎に同一であるか異なり、Ｈ、Ｄ、１〜２０個のＣ原子を有する脂肪族もしくは芳香族炭化水素基である。
【請求項１５】
混合物中のエミッター分子の割合が、０．１〜４０重量％であることを特徴とする、請求項１〜１４記載のブレンド。
【請求項１６】
ａ）少なくとも一つのポリマーもしくはコポリマーの側鎖中の構造単位が、電子輸送官能性を有し、少なくとも一つのホスト分子が、正孔輸送官能性を有するか、または
ｂ）少なくとも一つのポリマーもしくはコポリマーの側鎖中の構造単位が、正孔輸送官能性を有し、少なくとも一つのホスト分子が、電子輸送官能性を有することを特徴とする、請求項１〜１４記載のブレンド。
【請求項１７】
ポリマー骨格が、ポリエチレン構造であることを特徴とする、請求項１〜１４記載のブレンド。
【請求項１８】
請求項１乃至１７何れか１項記載のブレンドと少なくとも一つのさらなる成分を含む調合物。
【請求項１９】
少なくとも一つのさらなる成分が、溶媒（ここで、この場合の調合物は、好ましくは、溶液、分散液、懸濁液もしくはスラリーの形である）、光安定剤、ＵＶ安定剤、防火剤、フィラーおよびそれらの組み合わせより成る群から選ばれる、請求項１８記載の調合物。
【請求項２０】
以下の式（Ｉａ）の化合物： 
【化２０】
2014503983.tif 000137
式中、使用される記号と添え字は、請求項１記載のと同じ意味を有し、記号Ｐは、重合可能基である。
【請求項２１】
アノード、カソードおよびアノードとカソードとの間に配置される一つの層を含み、請求項１乃至１７何れか１項記載のブレンドまたは請求項１８乃至１９記載の調合物を含む、電子素子。
【請求項２２】
カソードとブレンドを含む層との間に配置される一つの層を含み、伝導性ポリマー、特に、ＰＥＤＯＴ：ＰＳＳを含む請求項２１の電子素子。
【請求項２３】
伝導性ポリマーカソードとブレンドを含む層との間に配置される、正孔注入層を含む、特に、アリールアミンポリマーを含む、請求項２１または２２記載の電子素子。
【請求項２４】
ａ）カソードは、半導体混合酸化物、特に、ＩＴＯ（インジウム錫酸化物）から形成され、および/または
ｂ）アノードは、金属、特に、バリウム、アルミニウムおよび/またはそれらの組み合わせならびに合金から形成されることを特徴とする、請求項２２または２３記載の電子素子。
【請求項２５】
ａ）アノードは、ブレンドを含む層から離れて面するアノード側に配置される基板に、特に、ガラスもしくはプラスチック基板に、適用され、および/または
ｂ）カソードは、ブレンドを含む層から離れて面するカソード側に配置されるカバーガラスもしくは透明プラスチックを具備することを特徴とする、請求項２１乃至２４何れか１項記載の電子素子。
【請求項２６】
ａ）ブレンドを含む層の層厚は、１０〜１０００ｎｍ、好ましくは、３０〜３００ｎｍ、特に、好ましくは、５０〜１１０ｎｍであり、
ｂ）カソードの層厚は、３〜３００ｎｍ、好ましくは、３〜１６０ｎｍであり、
ｃ）伝導性ポリマーを含む層の層厚は、１０〜５００ｎｍ、好ましくは、２０〜２００ｎｍ、特に、好ましくは、６０〜８０ｎｍであり、および/または
ｄ）正孔注入層の層厚は、５〜５００ｎｍ、好ましくは、１０〜１００ｎｍ、特に、好ましくは、１０〜３０ｎｍ
であることを特徴とする、請求項２２乃至２５何れか１項記載の電子素子。
【請求項２７】
電子素子は、有機エレクトロルミネッセンス素子、特に、ＯＬＥＤもしくはＰＬＥＤ、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、有機発光電子化学電池（ＯＬＥＣ）もしくは有機レーザーダイオード（Ｏ-ｌａｓｅｒ）より成る群から選ばれることを特徴とする、請求項２２乃至２６何れか１項記載の電子素子。
【請求項２８】
電子素子が、有機エレクトロルミネッセンス素子、特に、ＯＬＥＤもしくはＰＬＥＤ、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、有機発光電子化学電池（ＯＬＥＣ）もしくは有機レーザーダイオード（Ｏ-ｌａｓｅｒ）より成る群から選ばれる電子素子のための請求項１乃至１７何れか１項記載のブレンドおよび/または請求項１８または１９記載の調合物の使用。
【発明の詳細な説明】
【技術分野】
【０００１】
本発明は、ａ）少なくとも一つの側鎖が、以下の式（Ｉ）の構造単位を含む、主鎖と側鎖を含む少なくとも一つのポリマーまたはコポリマーまたは複数のポリマーおよび/またはコポリマーの混合物、ｂ）電子または正孔輸送官能性を有する少なくとも一つのホスト分子、およびｃ）少なくとも一つのエミッター分子を含むブレンドに関する。
【化１】
2014503983.tif 000003
【０００２】
本発明は、さらに、上記言及したブレンドを含む調合物、それらの使用、本発明のブレンドのポリマーもしくはコポリマーを調製することができる重合可能な化合物と本発明のブレンドを含む電子素子もしくは要素、特に、有機エレクトロルミネッセンス素子（ＯＬＥＤ）に関する。
【０００３】
有機半導体が、機能性材料として使用される有機エレクトロルミネセンス素子（ＯＬＥＤ）の構造は、たとえば、US 4539507、US 5151629、EP 0676461およびWO 98/27136に記載されている。有機エレクトロルミネッセンス素子分野での発展は、燐光ＯＬＥＤである。これらは、蛍光ＯＬＥＤに比べて、より高い達成可能な効率に基づいて顕著な利点を有する。
【０００４】
しかしながら、燐光ＯＬＥＤの場合には、改善の必要性がいまだ存在する。これは、特に、素子の効率と寿命にあてはまる。
【０００５】
先行技術にしたがうと、電子伝導材料、特に、ケトン（たとえば、WO04/093207にしたがう）またはトリアジン誘導体（たとえば、未公開出願DE100 2008 036 982にしたがう）が、燐光エミッターのためのマトリックス材料として使用される。特に、ケトンについては、低い駆動電圧と長い寿命が達成され、このクラスの材料を、非常に、興味のあるマトリックス材料としている。しかしながら、いまだ改善の必要性が、他のマトリックス材料の場合と同様に、これらのマトリックス材料の場合に、特に、素子の効率と寿命に関して存在する。
【０００６】
先行技術は、さらに、二種のマトリックス材料の混合物中にドープされた燐光エミッターを含む有機エレクトロルミネッセンス素子を開示する。
【０００７】
US2007/0252516は、正孔伝導マトリックス材料と電子伝導マトリックス材料の混合物を含む燐光有機エレクトロルミネッセンス素子を開示する。改善された効率が、これらのＯＬＥＤに対して開示される。寿命に関する効果は、明らかではない。
【０００８】
US2007/0099026は、白色発光有機エレクトロルミネッセンス素子を開示し、緑色もしくは赤色発光層は、燐光エミッターと、正孔伝導マトリックス材料と電子伝導マトリックス材料との混合物を含む。示された正孔伝導マトリックス材料は、特に、トリアリールアミンとカルバゾール誘導体である。示された電子伝導マトリックス材料は、特に、アルミニウムおよび亜鉛化合物、オキサジアゾール化合物とトリアジンもしくはトリアゾール化合物である。さらなる改善が、これらのＯＬＥＤのために未だ望まれてもいる。
【０００９】
WO 2008/086851 A1は、カルバゾール化合物と有機エレクトロルミネッセンス素子でのそれらの使用、特に、燐光素子でのマトリックス材料としての使用を開示し、ここで、ケトン化合物も同様に存在してよい。
【００１０】
WO 2005/040302は、ポリマー、Ｌ＝Ｘ構造単位を含む化合物および三重項エミッター化合物を含む有機反半導体を開示する。そこで言及された化合物は、良好な溶解性を有し、簡単に合成により入手可能である。
【００１１】
しかしながら、溶液から加工可能なシステムに対する溶解性に関して、改善の必要性が引き続き存在する。
【００１２】
したがって、本発明が基礎とする技術的目的は、溶液から簡単に加工することができ、有機エレクトロルミネッセンス素子での非常に長い寿命と良好な効率をもたらすことができる混合物の提供である。
【００１３】
その目的は、本発明にしたがって、以下のブレンドにより達成される： 
ａ）少なくとも一つのポリマーまたはコポリマーが、少なくとも一つの以下の式（Ｉ）の構造単位を側鎖中に含む、少なくとも一つのポリマーまたはコポリマーまたは複数のポリマーおよび/またはコポリマーの混合物、
【化２】
2014503983.tif 000004
【００１４】
式中：破線は、ポリマーまたはコポリマー骨格への連結であり、使用されるその他の記号と添え字は、以下の意味を有する：
Ｌは、出現毎に同一であるか異なり、単共有結合または１〜２０個のＣ原子を有する直鎖アキレン基、または３〜２０個のＣ原子を有する分岐あるいは環状アルキレン基（夫々は、１以上の基Ｒ１により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）であり、好ましくは、単共有結合であり；
Ａｒ１は、出現毎に同一であるか異なり、１以上の基Ｒ１により置換されてよい５〜６０個の芳香族環原子を有する二価のモノあるいはポリ環式の芳香族もしくは複素環式芳香族環構造であり；
Ａｒ２は、出現毎に同一であるか異なり、１以上の基Ｒ１により置換されてよい５〜６０個の芳香族環原子を有するモノあるいはポリ環式の芳香族もしくは複素環式芳香族環構造であり；
Ｑは、基-Ｘ（=Ａ）-（ここで、Ａ＝Ｏ、Ｓ、ＳｅまたはＴｅ）および６〜６０個の芳香族炭素原子を有するモノあるいはポリ環式の芳香族環構造または２〜５０個の芳香族炭素原子を有するモノあるいはポリ環式の複素環式芳香族環構造であり；
ｍは、０、１、２または３、好ましくは、０または１であり；
ｌは、０、１、２または３であり；
ｓは、Ｑ＝-Ｘ（=Ａ）-の場合には、１であり、Ｑが、６〜６０個の芳香族炭素子を有するモノあるいはポリ環式の芳香族環構造または２〜５０個の芳香族炭素原子を有するモノあるいはポリ環式の複素環式芳香族環構造から選ばれる場合には、１〜５、好ましくは、１〜３であり、ｍ＝０の場合には、１または２であり、
Ｒ１は、出現毎に同一であるか異なり、Ｄ、Ｆ、Ｃｌ、Ｂｒ、Ｉ、Ｎ（Ａｒ３）２、ＣＮ、ＮＯ２、Ｓｉ（Ｒ２）３、Ｂ（ＯＲ２）２、Ｃ（=Ｏ）Ａｒ３、Ｐ（=Ｏ）（Ａｒ３）２、Ｓ（=Ｏ）Ａｒ３、Ｓ（=Ｏ）２Ａｒ３、-ＣＲ２=ＣＲ２（Ａｒ３）、５〜６０個の芳香族環原子を有するモノあるいはポリ環式の芳香族もしくは複素環式芳香族環構造、トシレート、トリフレート、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、これら構造の組み合わせであり；ここで二個以上の隣接する置換基Ｒ１は、単共有結合または二価の基Ｚを介して互いに結合してもよく； 
Ｘは、Ｃ、Ｐ（Ａｒ４）、ＳおよびＳＯ、好ましくは、ＣもしくはＰ（Ｐｈ）から選ばれ；
Ｒ２は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）、または、各場合に１以上の基Ｒ３により置換されてよい５〜２０個の芳香族環原子を有するモノあるいはポリ環式の芳香族もしくは複素環式芳香族環構造であり；ここで二個以上の置換基Ｒ２は、単共有結合または二価の基Ｚを介して互いに結合しもてよく；
Ｒ３は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）であり；ここで二個以上の置換基Ｒ３は、単共有結合または二価の基Ｚを介して互いに結合しもてよく；
Ａｒ３およびＡｒ４は、出現毎に同一であるか異なり、１以上の基Ｒ３により置換されてよい５〜６０個の芳香族環原子を有するモノあるいはポリ環式の芳香族もしくは複素環式芳香族環構造であり；
Ｚは、二価の基-（ＣＲ４２）ｑ-であり；
ｑは、１、２、３、４または５であり；
Ｒ４は、出現毎に同一であるか異なり、１〜２０個のＣ原子を有する直鎖アルキル基、または３〜２０個のＣ原子を有する分岐あるいは環状アルキル基（１以上の隣接しないＣＨ２基は、ＮＨ、ＯもしくはＳで置き代えられてよく、また、１以上のＨ原子は、Ｆで置き代えられてよい。）であり；
ｂ）電子または正孔輸送官能性を有する少なくとも一つのホスト分子、および
ｃ）少なくとも一つのエミッター分子。
【００１５】
本発明の意味での芳香族環構造は、環構造中に６〜６０個のＣ原子を含む。本発明の意味での複素環式芳香族環構造は、環構造中に１〜６０個のＣ原子と少なくとも１個のヘテロ原子を含むが、ただし、Ｃ原子とヘテロ原子の合計は、少なくとも５個である。ヘテロ原子は、好ましくは、Ｎ、Ｏおよび/またはＳから選ばれる。本発明の意味での芳香族もしくは複素環式芳香族環構造は、必ずしもアリールもしくはヘテロアリール基のみを含む構造ではなく、加えて、複数のアリールもしくはヘテロアリール基は、たとえば、ｓｐ３混成のＣ、ＮあるいはＯ原子のような短い非芳香族単位（Ｈ以外の原子は、好ましくは、１０％より少ない）により中断されていてもよい構造を意味するものと解される。このように、たとえば9,9’-スピロビフルオレン、9,9-ジアリールフルオレン、トリアリールアミン、ジアリールエーテル、スチルベン等のような構造も、二個以上のアリール基が、たとえば、直鎖あるいは環状アルキル基により、もしくはシリル基により中断される構造であることから、本発明の意味での芳香族環構造を意味するものと解される。
【００１６】
５〜６０個の芳香族環原子を有する芳香族または複素環式芳香族環構造は、各場合に、上記した基Ｒにより置換されていてもよく、任意の所望の位置で、芳香族または複素環式芳香族系に連結していてもよいが、特に、ベンゼン、ナフタレン、アントラセン、ベンズアントラセン、フェナントレン、ベンズフェナントレン、ピレン、クリセン、ペリレン、フルオランセン、ベンズフルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、シスもしくはトランスモノベンゾインデノフルオレン、シスもしくはトランスジベンゾインデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザピレン、ペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基を意味するものと解される。
【００１７】
Ｌが、単共有結合である場合には、式Ｉ中の基Ａｒ１およびＡｒ２は、たとえば、互いに直接結合している。代替として、または追加的に、Ｌが、単共有結合である場合には、式Ｉ中の基Ａｒ１は、ポリマー骨格に直接結合してもよい。ｍ＝０の場合には、式Ｉ中の二個の基Ａｒ１は、同様に、直接共有結合する。
【００１８】
驚くべきことに、先行技術である、好ましくは、電子輸送もしくは正孔輸送側基を含む側基ポリスチレンの純粋なポリマーブレンドと比べて、側基として電子もしくは正孔輸送構造を持つポリマーまたはコポリマーと正孔もしくは電子輸送特性を持つ対応する可溶性小分子の新規なブレンドが、たとえば、電流効率と寿命等の性能の顕著な向上を達成することができる。ここで、前記マトリックス材料は、遷移金属錯体から成るエミッターで夫々ドープされる。正孔および電子輸送小分子の純粋なブレンドと比べて、顕著に改善された膜形成性に関して、顕著な優位性が達成される。さらに、ポリマーと小分子のブレンドは、好ましくは、ブレンド成分中でより好ましいモルホロジーで配置される遷移金属錯体をもたらし、その結果、消光プロセスをかなり抑制することができ、それゆえに、素子の光収率を増加することができる。小分子を、たとえば、ポリスチレン側基ポリマー中に混合することによって、前者の結晶化傾向は、確実に抑制される。
【００１９】
式（Ｉ）の構造単位は、好ましくは、電子もしくは正孔輸送単位である。
【００２０】
本発明において、用語ポリマーまたはコポリマーは、ポリマー化合物、オリゴマー化合物およびデンドリマーの双方を意味するものと解される。本発明によるポリマー化合物は、好ましくは、１０〜１００００、特に、好ましくは、２０〜５０００および、特に、５０〜２０００の構造単位を有する。本発明によるオリゴマー化合物は、好ましくは、３〜９個の構造単位を有する。ここで、ポリマーの分岐ファクターは、０（直鎖ポリマー、分岐点なし）と１（完全に分岐したデンドリマー）との間である。
【００２１】
本出願での用語「デンドリマー」は、分岐したモノマーが規則的構造中で結合し、樹状構造をとる多機能中心（コア）から構築される高度に分岐した化合物を意味するものと解される。ここで、中心とモノマー両者は、純粋な有機単位およびまた有機金属化合物もしくは配位化合物両者から成る任意の所望の分岐構造をとってもよい。ここで、「デンドリマー」は、たとえば、M. Fischer and F. Voegtle (Angew. Chem., Int. Ed. 1999, 38, 885)により説明されるように理解されることを一般的に意図されている。
【００２２】
電子素子、特に、有機エレクトロルミネセンス素子は、アノード、カソードおよびアノードとカソードとの間に配置される少なくとも一つの発光層を含み、アノードとカソードとの間にある少なくとも一つの層は、少なくとも一つの有機もしくは有機金属化合物を含む素子を意味するものと解されることを意図している。ここで、発光層は、好ましくは、マトリックス材料としてか、または、ポリマーが発光単位でもあるならば発光材料として、少なくとも一つの式（I）の構造単位を側鎖中に含む少なくとも一つの本発明のポリマーを含む。有機エレクトロルミネッセンス素子は、有機もしくは有機金属材料から構築される層のみを含む必要は必ずしもない。したがって、一以上の層が、無機材料を含むか、完全に無機材料から構築することも可能である。
【００２３】
本発明の意味での蛍光化合物は、励起一重項状態から室温でルミネッセンスを呈する化合物である。本出願の目的のために、重原子を含まない、すなわち、３６を超える原子数を有する原子を含まないすべてのルミネッセンス化合物が、蛍光化合物とみなされることを、特に、意図されている。
【００２４】
本発明の意味での燐光化合物は、比較的高いスピン多重度、すなわち、一以上のスピン量子数Ｓを有する励起状態から、室温でルミネッセンスを呈する化合物である。本発明の意味での燐光化合物は、励起三重項（Ｓ＝１、（２Ｓ＋１）＝３）からおよび/または励起四重項（Ｓ＝２、（２Ｓ＋１）＝５）から、非常に、特に、好ましくは、励起三重項状態から光および/または放射線を発する化合物を意味するものと、好ましくは、解される。本発明の目的のために、遷移金属を含む化合物、好ましくは、Ｃｕまたは３６を超える原子数を有する他の遷移金属を含む化合物および、特に、好ましくは、Ｃｕ、ＰｔもしくはＩｒを含むすべてのルミネッセンス化合物が、燐光化合物とみなされることを、特に、意図されている。
【００２５】
本発明の目的のためには、直鎖、分岐あるいは環状アルキル基は、好ましくは、１〜４０個のＣ原子、特に、好ましくは、１〜２０個のＣ原子、もしくは３〜４０個のＣ原子、特に、３〜２０個のＣ原子を有するアルキル、アルケニルおよびアルキニル基を意味するものと解される。環状アルキル基は、モノ-、ビ-もしくはポリ環状アルキル基であることができる。個々の-ＣＨ-もしくは-ＣＨ２-基は、Ｎ、ＮＨ、ＯまたはＳで置き代えられていてよい。好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、t-ペンチル、シクロペンチル、ｎ-ヘキシル、シクロヘキシル、ｎ-ヘプチル、シクロヘプチル、ｎ-オクチル、シクロオクチル、２-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルおよびオクチニルである。
【００２６】
本出願でのアルキレン基は、二個の水素ラジカルが存在せず、さらなる結合により置き代えられた上記定義されるとおりのアルキル基を意味するものと解される。
【００２７】
好ましい芳香族環構造は、たとえば、ベンゼン、ビフェニル、テルフェニル、ナフタレン、アントラセン、ビナフチル、フェナントレン、ベンズアントラセン、ジヒドロフェナントレン、ピレン、ジヒドロピレン、クリセン、ペリレン、テトラセン、ペンタセン、ベンゾピレン、フルオレン、スピロビフルオレンおよびインデンである。
【００２８】
本発明の意味でのモノあるいはポリ環式の複素環式芳香族環構造は、５〜４０個の環原子、特に、好ましくは、５〜３０個、特に、５〜１４個の環原子を有する複素環式芳香族環構造を意味するものと解される。複素環式芳香族環構造は、Ｎ、ＯおよびＳから選ばれる少なくとも一つのヘテロ原子を含む（残りの原子は、炭素である。）。複素環式芳香族環構造は、さらに、必ずしも芳香族もしくは複素環式芳香族基のみを含む構造ではなく、加えて、複数の芳香族もしくは複素環式芳香族基は、たとえば、ｓｐ３混成のＣ、Ｏ、Ｎ等の短い非芳香族単位（Ｈ以外の原子は、１０％より少なく、好ましくは、５％より少ない）により中断されていてもよい構造を意味するものと解されることを意図されている。これらの複素環式芳香族環構造は、モノ環式もしくはポリ環式であってもよく、すなわち、それらは一個の環（たとえば、ピリジル）または二個以上の環を含んでもよく、縮合または共有結合であってよく、または縮合と連結環の組み合わせを含んでよい。
【００２９】
好ましい複素環式芳香族環構造は、ピロール、ピラゾール、イミダゾール、1,2,3-トリアゾール、1,2,4-トリアゾール、テトラゾール、フラン、チオフェン、セレノフェン、オキサゾール、イソオキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール等の五員環、ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジン等の六員環、インドール、イソインドール、インドリジン、インダゾール、ベンズイミダゾール、ベンゾトリアゾール、プリン、ナフトイミダゾール、フェナントロイミダゾール、ピリジンイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンズイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェン等の縮合基またはこれらの基の組み合わせである。イミダゾール、ベンズイミダゾールおよびピリジンが、特に、好ましい。
【００３０】
二価のモノあるいはポリ環式の芳香族もしくは複素環式芳香族環構造は、一個の水素ラジカルが存在せず、さらなる結合により置き代えられた上記定義されるとおりの芳香族もしくは複素環式芳香族環構造を意味するものと解される。
【００３１】
５〜６０個の芳香族環原子を有するアリールオキシもしくはヘテロアリールオキシ基は、Ｏ原子を介する５〜６０個の芳香族環原子を有する上記定義されるとおりのモノあるいはポリ環式の芳香族もしくは複素環式芳香族環構造を意味するものと解される。
【００３２】
本発明のさらなる態様では、式（Ｉ）の構造単位中のＬは、好ましくは、上記に示される定義の意味での単共有結合である。
【００３３】
本発明の好ましい態様では、Ｑは、-Ｘ（=Ｏ）-；1,3,5-トリアジレンおよび/またはベンゼン、ナフタレン、アントラセン、ベンズアントラセン、フェナントレン、ベンズフェナントレン、ピレン、クリセン、ペリレン、フルオランセン、ベンズフルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、シスもしくはトランスモノベンゾインデノフルオレン、シスもしくはトランスジベンゾインデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザピレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基より成る群から選ばれ、ここで、1,3,5-トリアジレンもしくは基は、夫々、任意の所望の位置で、一以上の基Ｒ１、Ｒ２および/またはＲ３により置換されてよく、および/または任意の所望の位置を介して芳香族もしくは複素環式芳香族環構造に結合してよく；および、ｓは、Ｑ＝-Ｘ（=Ｏ）-の場合、１であり、Ｑが、1,3,5-トリアジレンの場合には、１または２であり、Ｑが、上記に示される基から選ばれる場合には１、２、３、４または５である。
【００３４】
ここで、特に、好ましいＱは、-Ｃ（=）Ｏ-および1,3,5-トリアジレンまたは上記言及された基である。
【００３５】
本発明の、さらに好ましい態様では、Ａｒ１もしくはＡｒ２またはＡｒ１およびＡｒ２は、出現毎に同一であるか異なり、互いに独立して、ベンゼン、ナフタレン、アントラセン、ベンズアントラセン、フェナントレン、ベンズフェナントレン、ピレン、クリセン、ペリレン、フルオランセン、ベンズフルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シスもしくはトランスインデノフルオレン、シスもしくはトランスモノベンゾインデノフルオレン、シスもしくはトランスジベンゾインデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザピレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールより成る基から選ばれ、ここで、夫々は、任意の所望の位置で、一以上の基Ｒ１、Ｒ２および/またはＲ３により置換されてよく、および/または任意の所望の位置を介して芳香族もしくは複素環式芳香族環構造に結合してよい。
【００３６】
ここで、基Ａｒ１は、夫々、式Ｉ中で隣接して示される構造要素、すなわち、Ｌおよび/またはＱへの二個の単結合を有し、；基Ａｒ２は、単結合により基Ｌに結合する。単結合は、任意の所望の位置から基Ａｒ１および/またはＡｒ２から発することができる。
【００３７】
本発明の、さらなる態様では、式（Ｉ）の構造単位中のｍは、好ましくは、０または１である。
【００３８】
本発明の、さらに好ましい態様では、式（Ｉ）の構造単位中のＸは、ｍ＝１の場合には、同様に、ＣまたはＰ（Ｐｈ）（Ｐｈ＝フェニル）、特に、好ましくは、Ｃである。
【００３９】
式（Ｉ）の好ましい構造単位は、以下に示される：
【化３】
2014503983.tif 000005
【００４０】
式（Ｉ）の、特に、好ましい構造単位は、以下に示される：
【化４−１】
2014503983.tif 000006
【化４−２】
2014503983.tif 000007
【化４−３】
2014503983.tif 000008
【００４１】
式（Ｉ）の、特別に、好ましい構造単位は、以下に示される：
【化５−１】
2014503983.tif 000009
【化５−２】
2014503983.tif 000010
【００４２】
上記示される、好ましい、特に、好ましいおよび特別に、好ましい構造単位中では、Ａｒ１およびＡｒ２に加えて、その他の芳香族もしくは複素環式芳香族環構造は、一以上の基Ｒ１により置換されてもよい。
【００４３】
特に、式（Ｉ）の構造単位が、次の群より成る基から選ばれることが、好ましい：
ａ）以下の一般式（ＩＩ）および/または（ＩＩＩ）の電子輸送置換基を有する構造単位、
【化６】
2014503983.tif 000011
【００４４】
ｂ）および/または以下の一般式（ＩＶ）および/または（Ｖ）の正孔輸送置換基を有する構造単位であって、
【化７】
2014503983.tif 000012
【００４５】
式中：破線は、ポリマーまたはコポリマー骨格への連結であり、Ｒ１は、上記所与の意味を有し、各場合に、互いに独立して、ｏ＝０または１〜１０である。
【００４６】
ここで、電子輸送置換基を有する、特に、好ましい構造単位は、次の構造単位より成る基から選ばれ、
【化８】
2014503983.tif 000013
【００４７】
正孔輸送置換基を有する、特に、好ましい構造単位は、次の構造単位より成る基から選ばれ、
【化９】
2014503983.tif 000014
【００４８】
式中、各場合の破線は、ポリマーまたはコポリマー骨格への連結である。
【００４９】
式（Ｉ）の構造単位を含む側鎖に加えて、本発明のポリマーは、少なくとも一つのさらなる構造単位を含む一以上のさらなる側鎖を含んでよい。
【００５０】
本発明の目的のために、本発明のポリマーは、式（Ｉ）の構造単位に加えて、種々のさらなる構造単位を含む複数のさらなる側鎖を含むことも考えられる。この（これら）のさらなる構造単位は、好ましくは、電子輸送単位、正孔輸送単位、電荷中性単位および発光単位より成る群から選ばれる。
【００５１】
本発明の、さらに好ましい態様では、本発明のポリマーは、好ましくは、一以上の一般式Ｉの構造単位に加えて、式Ｉの構造単位とは異なる少なくとも一つのさらなる構造単位を含む。これらは、特に、WO02/077060 A1およびWO2005/014689 A2に開示され、広範囲に挙げられるものである。これらは、参照として本願に組み込まれる。さらなる構造単位は、以下のクラスから生じることができる：
群１：ポリマーの正孔注入および/または正孔輸送特性に影響する単位；
群２：ポリマーの電子注入および/または電子輸送特性に影響する単位；
群３：群１および群２からの個々の単位の組み合わせを有する単位；
群４：電子蛍光発光に代えて電子燐光発光を得ることができる程度に、発光特性を変更する単位；
群５：いわゆる一重項状態から三重項状態への遷移を改善する単位；
群６：得られるポリマーの発光色に影響する単位；
群７：典型的には骨格として使用される単位；
群８：膜形態学特性および/または得られるポリマーのレオロジー特性に影響する単位。
【００５２】
本発明の好ましいポリマーは、少なくとも１つの構造単位が電荷輸送特性を有するもの、すなわち、群１および/または群２からの単位を含むものである。
【００５３】
正孔注入および/または正孔輸送特性を有する群１からの構造単位は、たとえば、トリアリールアミン、ベンジジン、テトラアリール-パラ-フェニレンジアミン、トリアリールホスフィン、フェノチアジン、フェノキサジン、ジヒドロフェナジン、チアントレン、ジベンゾ-パラ-ジオキシン、フェノキサチン、カルバゾール、アズレン、チオフェン、ピロールおよびフラン誘導体と高ＨＯＭＯ（ＨＯＭＯ＝最高占有分子軌道）を有するさらなるＯ-、Ｓ-もしくはＮ-含有へテロ環である。これらのアリールアミンおよびヘテロ環は、ポリマー中で、好ましくは、−５．８ｅＶ（真空レベルに対して）より大な、特に好ましくは、−５．５ｅＶより大なＨＯＭＯを生じる。
【００５４】
群１からの構造単位は、本発明のポリマー中の側鎖の形態であってよく、以下の式（ＶＩ）の構造単位である：
【化１０】
2014503983.tif 000015
【００５５】
式中：破線は、ポリマー骨格への連結であり、記号Ｌは、式（Ｉ）に関連して同じ意味を有し、使用されるその他の記号は、以下の意味を有する：
Ｙは、Ｎ、Ｂ、Ｓｉ（Ａｒ４）、ＳｉＲ５、Ｇｅ（Ａｒ４）、ＧｅＲ５、ＰおよびＡｓより成る基から選ばれる三価の単位であり；
Ａｒ５は、１以上の基Ｒ１により置換されてよい５〜６０個の芳香族環原子を有するモノあるいはポリ環式の芳香族もしくは複素環式芳香族環構造であり；
Ａｒ６は、１以上の基Ｒ１により置換されてよい５〜６０個の芳香族環原子を有するモノあるいはポリ環式の芳香族もしくは複素環式芳香族環構造であり；
Ｒ５は、出現毎に同一であるか異なり、Ｈ、Ｄ、Ｆ、Ｃｌ、Ｂｒ、Ｉ、Ｎ（Ａｒ３）２、ＣＮ、ＮＯ２、Ｓｉ（Ｒ２）３、Ｂ（ＯＲ２）２、Ｃ（=Ｏ）Ａｒ３、Ｐ（=Ｏ）（Ａｒ３）２、Ｓ（=Ｏ）Ａｒ３、Ｓ（=Ｏ）２Ａｒ３、-ＣＲ２=ＣＲ２（Ａｒ３）、トシレート、トリフレート、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、１以上の基Ｒ２により置換されてよい５〜６０個の芳香族環原子を有するアリールオキシもしくはヘテロアリールオキシ基、またはこれら構造の組み合わせであり；ここで二個以上の隣接する置換基Ｒ５は、単共有結合または二価の基Ｚを介して互いに結合してもよく； 
ここで、Ｒ１、Ｒ２、Ａｒ３、Ａｒ４およびＺは、式（Ｉ）に関連して上記定義されるのと同じ意味を有する。
【００５６】
式（ＶＩ）の構造単位の例は、以下である：
【化１１】
2014503983.tif 000016
【００５７】
群１からのさらなる構造単位は、本発明のポリマー中の側鎖の形態であってよく、以下の式（ＶＩＩ）の単位である：
【化１２】
2014503983.tif 000017
【００５８】
式中：破線は、ポリマー骨格への連結であり、
芳香族環の中央で終わる特定されない結合Ｌは、基Ｒ１が、カルバゾールの１〜８位の夫々にあってもよいことを示し、
記号Ｌ、Ｒ１およびはＡｒ５は、式（Ｉ）に関連して同じ意味を有し、および添え字ｉは、０、１、２、３、または４である。
【００５９】
式（ＶＩＩＩ）の構造単位の例は、以下である：
【化１３】
2014503983.tif 000018
【００６０】
群１からのさらなる構造単位は、本発明のポリマー中の側鎖の形態であってよく、以下の式（ＶＩＩＩ）の単位である：
【化１４】
2014503983.tif 000019
【００６１】
式中：破線は、ポリマー骨格への連結であり、
芳香族環の中央で終わる特定されない結合Ｌは、記号Ｒ１およびＬ１が、カルバゾールの対応する１〜８位の位置の各々に夫々あってもよいことを示し、
記号Ｌ、Ｒ１およびはＡｒ５および添え字ｉは、式（Ｉ）または（ＶＩＩI）に関連して同じ意味を有し、および使用されるその他の記号と添え字は、以下の意味を有する： 
Ｌ１は、出現毎に同一であるか異なり、単共有結合または１〜２０個のＣ原子を有する直鎖アキレン基、または３〜２０個のＣ原子を有する分岐あるいは環状アルキレン基（夫々は、１以上の基Ｒ１により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）であり；
ｎは、０、１、２または３であり、ただし、ｎ＞１ならば、最大一個のＬ１は、芳香族もしくは複素環式芳香族環構造であってよく；
Ａｒ７は、１以上の基Ｒ１により置換されてよい５〜６０個の芳香族環原子を有するモノあるいはポリ環式の芳香族もしくは複素環式芳香族環構造である。
【００６２】
式（ＶＩＩＩ）の構造単位の例は、以下である：
【化１５】
2014503983.tif 000020
【００６３】
電子注入および/または電子輸送特性を有する群２からの構造単位は、たとえば、ピリジン、ピリミジン、ピリダジン、ピラジン、オキサジアゾール、キノリン、キノキサリン、アントラセン、ベンズアントラセン、ピレン、ペリレン、ベンズイミダゾール、トリアジン、ケトン、ホスフインオキシドおよびフェナジン誘導体のみならずトリアリールボランならびに低ＬＵＭＯ（ＬＵＭＯ＝最低空分子軌道）を有するさらなるＯ-、Ｓ-もしくはＮ-含有へテロ環である。これらの単位は、ポリマー中で、好ましくは、−２．５ｅＶ（真空レベルに対して）未満の、特に、好ましくは、−２．７Ｖ未満のＬＵＭＯを生じる。
【００６４】
本発明のポリマーは、正孔移動性を増加する構造と電子移動性を増加する構造（すなわち、群１および２からの単位）が互いに直接結合している構造または正孔移動性と電子移動性の双方を増加する構造を含む群３からの単位を含むことが好ましいかもしれない。これら単位の幾つかは、エミッターとして役立ち、発光色を緑色、黄色あるいは赤色にシフトすることができる。それゆえ、それらの使用は、たとえば、元来が青色発光のポリマーからの他の発光色の生成のために適している。
【００６５】
群４からの構造単位は、室温でさえも、高効率で三重項状態から発光することができるものであり、すなわち、電子蛍光発光の代わりに電子燐光発光を呈し、エネルギー効率の増加を引き起こすことが多い。この目的のために適するのは、まず、３６より大な原子番号を有する重い原子を含む化合物である。好ましい化合物は、上記条件を満足するｄあるいはｆ遷移金属を含むものである。ここで、特に好ましいものは、８乃至１０属（Ｒｕ、Ｏｓ、Ｒｈ、Ｉｒ、Ｐｄ、Ｐｔ）からの元素を含む対応する構造単位である。ここで、本発明のポリマーのために適する構造単位は、たとえば、種々の錯体であり、たとえば、WO 02/068435 A1、WO 02/081488 A1、EP 1239526 A2およびWO 2004/026886 A2に記載されている。対応するモノマーは、WO 02/068435 A1およびWO 2005/042548 A1に記載されている。
【００６６】
群４からの構造単位は、本発明のポリマー中の側鎖の形態であってよく、以下の式（ＩＸ）の単位である：
【化１６】
2014503983.tif 000021
【００６７】
式中：破線は、ポリマー骨格への連結であり、使用される記号と添え字は、以下の意味を有する： 
Ｌ２およびＬ３は、互いに独立して、出現毎に同一であるか異なり、単座または多座リガンドであり；
Ｍは、好ましくは、遷移金属、主族金属、ランタノイドもしくはアクチノイドであり；
ｒは、リガンドＬ２およびＬ３のデンチィシティと金属Ｍの配位数に応じて、０、１、２、３、４、５、６または７である。
【００６８】
単座もしくは多座リガンドは、金属と一以上の配位結合を形成することができる化合物を意味するものと解される。リガンドは、好ましくは、中心金属をもつ有機金属化合物単位を形成する。有機金属化合物単位は、好ましくは、有機金属配位化合物である。有機金属配位化合物は、リガンドとしての有機化合物により囲まれた化合物の中心に金属原子またはイオンを有する化合物を意味するものと解される。有機金属配位化合物は、追加的に、リガンドの炭素原子が、配位結合を介して中心金属に結合することを特徴とする。
【００６９】
さらに、有機リガンドは、キレートリガンドであることが好ましい。キレートリガンドは、二個以上の原子を介して中心金属に対応して結合することができる二または多座リガンドを意味するものと解される。
【００７０】
リガンドＬ２およびＬ３は、好ましくは、以下の式（Ｘ）により表される単位（以下のリガンド単位として言及される）を含む有機リガンドである。
【化１７】
2014503983.tif 000022
【００７１】
式中、矢が向かう原子は、金属原子に配位され、数２〜５および８〜１１は、Ｃ原子を識別するための番号付を単に表す。式（Ｘ）の有機リガンド単位は、２、３、４、５、８、９、１０および１１位の水素に代えて、互いに独立して、Ｃ１−６アルキル、Ｃ６−２０アリール、５〜１４員ヘテロアリールおよびさらなる置換基より成る群から選ばれる置換基を有してよい。
【００７２】
ここで使用される表現「Ｃ１−６アルキル」は、１〜６個の炭素原子を有する直鎖もしくは分岐アルキルを指す。このような炭素原子の例は、メチル、エチル、ｎ-プロピル、イソプロピル、ｎ-ブチル、イソブチル、sec-ブチル（1-メチルプロピル）、tert-ブチル、イソ-ペンチル、ｎ-ペンチル、tert-ペンチル（1,1-ジメチルプロピル）、1,2-ジメチルプロピル、2,2-ジメチルプロピル（ネオペンチル）、1-エチルプロピル、2-メチルブチル、ｎ-ヘキシル、イソヘキシル、1,2-ジメチルブチル、1-エチル-1-メチルプロピル、1-エチル-2-メチルプロピル、1,1,2-トリメチルプロピル、1,2,2-トリメチルプロピル、1-エチルブチル、1-メチルブチル、1,1-ジメチルブチル、2,2-ジメチルブチル、1,3-ジメチルブチル、2,3-ジメチルブチル、3,3-ジメチルブチル、2-エチルブチル、1-メチルペンチル、2-メチルペンチル、3-メチルペンチル等であって、ここで、メチルとエチルが、好ましい。
【００７３】
表現「Ｃ６−２０アリール」は、６〜２０個の炭素原子を有する芳香族環構造を指す。本発明の意味での芳香族もしくは複素環式芳香族環構造は、必ずしも芳香族もしくは複素環式芳香族基のみを含む構造ではなく、加えて、複数の芳香族もしくは複素環式芳香族基は、たとえば、ｓｐ３混成のＣ、Ｏ、Ｎ等の短い非芳香族単位（Ｈ以外の原子は、１０％より少なく、好ましくは、５％より少ない）により中断されていてもよい構造を意味するものと解される。
【００７４】
芳香族基は、モノ環式もしくはポリ環式であってよく、すなわち、それらは一個の環（たとえば、フェニル）または二個以上の環を含んでもよく、縮合（たとえば、ナフチル）、共有結合（たとえば、ビフェニル）または縮合と連結環の組み合わせであってもよい。好ましいのは、完全に共役した芳香族基である。
【００７５】
好ましい芳香族環構造は、たとえば、フェニル、ビフェニル、トリフェニル、ナフチル、アントラセン、ビナフチル、フェナントレン、ジヒドロフェナントレン、ピレン、ジヒドロピレン、クリセン、ペリレン、テトラセン、ベンゾピレン、フルオレン、インデン、インデノフルオレンおよびスピロビフルオレンである。
【００７６】
「５〜１４員ヘテロアリール」は、一以上の炭素原子が、Ｎ、ＯまたはＳにより置き代えられた芳香族基を意味するものと解される。それらの例は、以下の通りである：ピロール、ピラゾール、イミダゾール、1,2,3-トリアゾール、1,2,4-トリアゾール、テトラゾール、フラン、チオフェン、セレノフェン、オキサゾール、イソオキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール等の五員環、ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジン等の六員環、インドール、イソインドール、インドリジン、インダゾール、ベンズイミダゾール、ベンゾトリアゾール、プリン、ナフトイミダゾール、フェナントロイミダゾール、ピリジンイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンズイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェン等の縮合基またはこれらの基の組み合わせである。ヘテロアリール基は、アルキル、アルコキシ、チオアルキル、フッ素、フッ化アルキルまたはさらなるアリールもしくはヘテロアリール基により置換されてもよい。
【００７７】
式（Ｘ）のリガンド単位上のさらなる可能な置換基は、シリル、スルホ、スルホニル、ホルミル、アミン、イミン、ニトリル、メルカプト、ニトロ、ハロゲン、ヒドロキシまたはこれら基の組み合わせより成る基から選択される。好ましい置換基は、たとえば、アルキル、アルコキシのような溶解促進基、フッ素、ニトロもしくはニトリルのような電子吸引基またはポリマー中でガラス転移温度（Ｔｇ）を増加するための置換基である。特に、好ましい置換基は、たとえば、Ｆ、Ｃｌ、Ｂｒ、Ｉ、-ＣＮ、-ＮＯ２、-ＮＣＯ、-ＮＣＳ、-ＯＣＮ、-ＳＣＮ、-Ｃ（=Ｏ）ＮＲ２、-Ｃ（=Ｏ）Ｒ、-Ｃ（=Ｏ）Ｒおよび-Ｎ（Ｒ）２であって、ここで、Ｒは、水素、アルキルもしくはアリール、随意に置換されたシリル、４〜４０個、好ましくは６〜２０個のＣ原子を有するアリールおよび１〜２２個のＣ原子を有する直鎖あるいは分岐アルキル、アルコキシ、アルキルカルボニル、アルコキシカルボニル、アルキルカルボニルオキシもしくアルコキシカルボニルオキシであって、１以上の水素原子は、ＦもしくはＣｌで随意に置き代えられてもよい。
【００７８】
式（Ｘ）のリガンド単位のフェニル環もしくはピリジル環上の二個の隣接する炭素原子は、-ＣＨ=ＣＨ-ＣＨ=ＣＨ-基を介してブリッジすることがさらに好ましく、ここで、フェニル環の場合にはナフチル単位が生成し、ピリジル環の場合にはアザナフチル単位が生成する。これらは、二個の隣接する炭素原子を介してブリッジするさらなる-ＣＨ=ＣＨ-ＣＨ=ＣＨ-基を順に有してもよい。さらなる好ましい態様では、５および８位の炭素原子は、ＣＨ=ＣＨ基を介してブリッジする。リガンド単位のフェニル単位間のさらなるブリッジは、二価の（ＣＨ３）Ｃ-単位であることができ、好ましくは、さらなる六員環を形成するように結合する。
【００７９】
式（Ｘ）のリガンドの好ましい例は、以下の化合物（Ｘ-1）〜（Ｘ-10）である。
【化１８】
2014503983.tif 000023
【００８０】
本発明の目的のために、特に、好ましいのは、（Ｘ-1）、（Ｘ-3）および（Ｘ-10）の化合物である。
【００８１】
さらに、リガンドＬ２は、好ましくは、２-、３-、４-、５-、８-、９-、１０-もしくは１１-位で、Ｃ原子を介してポリマー骨格に結合する。リガンドは、特に、好ましくは、９または１１位を介して、特に、９位を介してポリマー骨格に結合する。
【００８２】
ポリマー骨格に結合する上記言及したリガンドＬ２に加えて、配位化合物は、ポリマー骨格に結合しないさらなるリガンドＬ３を含んでもよい。これらのさらなるリガンドは、どのＨ原子もポリマーへの結合により置き代えられないという相違により、上記言及したリガンドＬ２と同様に定義される。換言すれば、このリガンドは、好ましくは、対応する位置でのポリマーへの結合に代えて水素ラジカルを含む。さらなるリガンドの好ましい例は、上記言及したものと同じである。特に、好ましい例は、上記言及した式（Ｘ-1）〜（Ｘ-10）のリガンドである。さらなるリガンドは、特に、好ましくは、式（Ｘ-1）、（Ｘ-3）および（Ｘ-10）のリガンドである。
【００８３】
金属リガンド配位化合物の金属は、好ましくは、遷移金属、主族金属、ランタノイドまたはアクチノイドである。金属が、主族金属であるならば、そこで、好ましくは、第三、第四もしくは第五主族からの金属、特に、錫である。金属が、遷移金属であるならば、そこで、好ましくは、Ｉｒ、Ｒｕ、Ｏｓ、Ｐｔ、Ｚｎ、Ｍｏ、Ｗ、ＲｈまたはＰｄ、特に、ＩｒおよびＰｔである。Ｅｕは、ランタノイドとして好ましい。
【００８４】
金属が遷移金属、特に、四座配位、五座配位もしくは六座配位遷移金属である金属リガンド配位化合物は、特に、好ましくは、クロム、モリブデン、タングステン、レニウム、ルテニウム、オスミウム、ロジウム、イリジウム、ニッケル、パラジウム、白金、銅、銀および金、特に、モリブデン、タングステン、レニウム、ルテニウム、オスミウム、イリジウム、白金、銅、銀および金から成る群より選ばれる。非常に特に好ましいのは、イリジウムと白金である。ここで、金属は、種々の酸化状態であることができる。ここで、上記金属は、好ましくは、Ｃｒ（０）、Ｃｒ（ＩＩ）、Ｃｒ（ＩＩＩ）、Ｃｒ（ＩＶ）、Ｃｒ（ＶＩ）、Ｍｏ（０）、Ｍｏ（ＩＩ）、Ｍｏ（ＩＩＩ）、Ｍｏ（ＩＶ）、Ｍｏ（ＶＩ）、Ｗ（０）、Ｗ（ＩＩ）、Ｗ（ＩＩＩ）、Ｗ（ＩＶ）、Ｗ（ＶＩ）、Ｒｅ（Ｉ）、Ｒｅ（ＩＩ）、Ｒｅ（ＩＩＩ）、Ｒｅ（ＩＶ）、Ｒｕ（ＩＩ）、Ｒｕ（ＩＩＩ）、Ｏｓ（ＩＩ）、Ｏｓ（ＩＩＩ）、Ｏｓ（ＩＶ）、Ｒｈ（Ｉ）、Ｒｈ（ＩＩＩ）、Ｉｒ（Ｉ）、Ｉｒ（ＩＩＩ）、Ｉｒ（ＩＶ）、Ｎｉ（０）、Ｎｉ（ＩＩ）、Ｎｉ（ＩＶ）、Ｐｄ（ＩＩ）、Ｐｔ（ＩＩ）、Ｐｔ（ＩＶ）、Ｃｕ（Ｉ）、Ｃｕ（ＩＩ）、Ｃｕ（ＩＩＩ）、Ａｇ（Ｉ）、Ａｇ（ＩＩ）、Ａｕ（Ｉ）、Ａｕ（ＩＩＩ）およびＡｕ（Ｖ）の酸化状態であり、非常に、特に好ましくは、Ｍｏ（０）、Ｗ（０）、Ｒｅ（Ｉ）、Ｒｕ（ＩＩ）、Ｏｓ（ＩＩ）、Ｒｈ（ＩＩＩ）、Ｉｒ（ＩＩＩ）、Ｐｔ（ＩＩ）およびＣｕ（Ｉ）、特に、Ｉｒ（ＩＩＩ）およびＰｔ（ＩＩ）である。
【００８５】
本発明の好ましい態様では、金属は、１、２、３または４個のリガンドを有する四座配位金属である。こうして、リガンドは、単座、二座、三座または四座リガンドである。金属が一個のリガンドに配位するならば、それは四座リガンドである。金属が二個のリガンドに配位するならば、それは両リガンドが二座リガンドであるか、一個が三座リガンドであり一個が単座リガンドである。金属が三個のリガンドに配位するならば、一個のリガンドが二座リガンドであり、二個が単座リガンドである。金属が四個のリガンドに配位するならば、すべてのリガンドが単座リガンドである。
【００８６】
本発明のさらに好ましい態様では、金属は、１、２、３、４、５または６個のリガンドを有する六座配位金属である。こうして、リガンドは、単座、二座、三座、四座、五座または六座リガンドである。金属が一個のリガンドに配位するならば、それは六座リガンドである。金属が二個のリガンドに配位するならば、それは両リガンドが三座リガンドであるか、一個が二座リガンドであり一つが四座リガンドであるか、一個が単座リガンドであり一個が五座リガンドであるかの何れかである。金属が三個のリガンドに配位するならば、すべての三個のリガンドが二座リガンドであるか、一個が三座リガンドで、一個が二座リガンドで、一個が単座リガンドであるかの何れかである。金属が四個のリガンドに配位するならば、一個のリガンドが三座リガンドで、三個が単座リガンドであるか、二個が二座リガンドで二個が単座リガンドである。金属が五個のリガンドに配位するならば、一個が二座リガンドで、四個が単座リガンドである。金属が六個のリガンドに配位するならば、すべてのリガンドが単座リガンドである。
【００８７】
有機配位化合物の金属中心は、好ましくは、酸化状態が０の金属原子であり、金属配位化合物は、好ましくは、電気的に中性の化合物である。
【００８８】
非常に、特に、好ましい態様では、金属中心は、ＰｔまたはＩｒである。金属中心がＰｔならば、好ましくは、配位数４を有する。Ｉｒの場合には、配位数は、好ましくは、６である。
【００８９】
さらに、上記のように、Ｐｔが式（Ｘ）の二個のリガンド単位により配位され、Ｉｒが式（Ｘ）の三個のリガンド単位により配位されることが好ましい。
【００９０】
したがって、金属の配位数が４で、リガンドＬ２およびＬ３が、夫々二座であるならば
ｒは、好ましくは、１であり、金属の配位数が６で、リガンドＬ２およびＬ３が、夫々二座であるならば、ｒは、好ましくは、２である。
【００９１】
式（ＩＸ）の構造単位の例は、以下である：
【化１９】
2014503983.tif 000024
【００９２】
群５からの構造単位は、一重項状態から三重項状態への遷移を改善するものであり、群４からの構造単位のサポートに使用され、これら構造要素の燐光特性を改善する。この目的のために適するものは、特に、カルバゾールおよび架橋カルバゾール２量体単位であり、たとえば、WO 2004/070772 A2およびWO 2004/113468 A1に記載されている。また、この目的のために適するものは、ケトン、ホスフィンオキシド、スルホキシド、スルホン、シラン誘導体および類似化合物であり、たとえば、WO 2005/040302 A1に記載されている。
【００９３】
上記言及されたものに加えて、群６からの構造単位は、上記群の範囲に入らない少なくとも一つのさらなる芳香族構造もしくは別の共役構造を有するものであり、すなわち、電荷担持移動性に関する影響が少ししかなく、有機金属錯体でなく、一重項-三重項遷移に影響しないものである。この型の構造要素は、得られるポリマーの発光色にも影響することができる。それゆえ、単位に応じて、それらはエミッターとしても使用されることもできる。ここで好ましいのは、６〜４０個のＣ原子を有する芳香族構造およびまたトラン、スチルベンあるいはビスチリルアリーレン誘導体であり、夫々は１以上の基Ｒにより置換されていてもよい。ここで特に好ましいものは、1,4-フェニレン、1,4-ナフチレン、1,4-あるいは9,10-アントリレン、1,6-、2,7-あるいは4,9-ピレニレン、3,9-あるいは3,10-ペリレニレン、4,4’-ビフェニリレン、4,4”-テルフェニリレン、4,4’-ビ-1,1’-ナフチリレン、4,4’-トラニレン、4,4’-スチルベニレン、4,4”-ビススチリルアリーレン、ベンゾチアジアゾールおよび対応する酸素誘導体、キノキサリン、フェノチアジン、フェノキサジン、ジヒドロフェナジン、ビス（チオフェニル）アリーレン、オリゴ（チオフェニレン）、フェナジン、ルブレン、ペンタセンまたはペリレン誘導体の組み込みであり、好ましくは、置換され、または、好ましくは、共役プッシュ-プル系（ドナーおよびアクセプター置換基により置換された系）、または、好ましくは、置換されたスクアリンもしくはキナクリドンのような系である。
【００９４】
群７からの構造単位は、ポリマー骨格として典型的に使用される６〜４０個のＣ原子を有する芳香族構造を含む単位である。これらは、たとえば、4,5-ジヒドロピレン誘導体、4,5,9,10-テトラヒドロピレン誘導体、フルオレン誘導体、9,9’-スピロビフルオレン誘導体、フェナントレン誘導体、9,10-ジヒドロフェナントレン誘導体、5,7-ジヒドロジベンゾオキセピン誘導体ならびにシス-およびトランス-インデノフルオレン誘導体である。
【００９５】
群８からの構造単位は、ポリマーの膜形態学特性および/またはレオロジー特性に影響する単位であり、たとえば、シロキサン、長鎖アルキルまたはフッ化物基のみならず、特に、たとえば、液晶生成単位もしくは架橋結合可能基のような剛直あるいは柔軟な単位である。
【００９６】
本発明のポリマーの側鎖の形態であってよいさらなる構造単位は、以下の式（ＸＩ）の単位である：
【化２０】
2014503983.tif 000025
【００９７】
式中：破線は、ポリマー骨格への連結であり、芳香族環の中央で終わる特定されない結合は、記号Ｒ１、ＬおよびＬ１が各々、芳香族環のフリーの位置に夫々あってもよいことを示し、記号Ｒ１、ＬおよびはＬ１と添え字ｉおよびｎは、式（Ｉ）または（ＶＩ）と関連して同じ意味を有し、および使用されるその他の記号は、以下の意味を有する： 
ＶおよびＷは、互いに独立して、Ｃ（Ａｒ３）２、Ｃ（Ｒ５）２、Ｓｉ（Ａｒ３）２、Ｓｉ（Ｒ５）２、Ｇｅ（Ａｒ３）２、Ｇｅ（Ｒ５）２、Ｃ=Ｏ、Ｏ、Ｓ、Ｓｅ、Ｎ（Ａｒ４）、Ｎ（Ｒ５）、Ｐ（Ａｒ４）、Ｐ（Ｒ５）、Ｐ=Ｏ（Ａｒ３）、Ｐ=Ｏ（Ｒ５）、Ｂおよび（Ｒ５）２ＣＯより成る基から選ばれ；
Ａｒ８は、１以上の基Ｒ１により置換されてよい５〜６０個の芳香族環原子を有するモノあるいはポリ環式の芳香族もしくは複素環式芳香族環構造であり、
ここで、記号Ｒ５、Ａｒ３およびＡｒ４は、上記定義されるのと同じ意味を有する。
【００９８】
式（ＸＩ）の構造単位中のラジカルＶおよびＷの意味に応じて、構造単位は、群１、２、５、６または８からの一個であることができる。
【００９９】
式（ＸＩ）の構造単位の例は、以下である：
【化２１】
2014503983.tif 000026
【０１００】
本発明の好ましいポリマーは、式（Ｉ）の構造単位に加えて、群１乃至８から選ばれる１以上の単位を同時に追加的に含むことが好ましい。１つの群からの１以上のさらなる構造単位が、同時に存在することが同様に好ましいかもしれない。
【０１０１】
ここで、本発明の好ましいポリマーは、少なくとも一つの式（Ｉ）の構造単位に加えて、群７からの単位をも、ポリマー中の構造単位の合計数を基礎として、特に、好ましくは、少なくとも５０モル％のこれらの単位を含む。
【０１０２】
同様に、本発明の好ましいポリマーは、電荷輸送または電荷注入を改善する単位、すなわち、群１および/または２からの単位を、機能的側鎖が吊り下がる全繰り返し単位を基礎として、特に、好ましくは、これら単位を０．５〜３０モル％の割合で含むことが好ましく、１〜１０モル％のこれら単位の割合が、非常に、特に、好ましい。繰り返し単位は、モノマーの重合によりポリマー中に組み込まれる全原子を含む。
【０１０３】
さらに、本発明のポリマーは、群７からの構造単位と群１および/または２からの単位を、特に、群７からの単位を少なくとも５０モル％と群１および/または２からの単位を０．５〜３０モル％を含むことが、特に、好ましい。
【０１０４】
本発明のポリマーは、ホモポリマーかコポリマーのいずれかである。本発明のポリマーは、直鎖か分岐であってよい。一以上の式（Ｉ）の構造単位に加えて、本発明のコポリマーは、上記言及した群１乃至８からの１以上の単位を可能であれば含んでもよい。
【０１０５】
本発明のコポリマーは、ランダム、交互もしくはブロック様構造または交互状の複数のこれらの構造であることができる。本発明のコポリマーは、特に、好ましくは、ランダムもしくはブロック様構造である。コポリマーは、特に、好ましくは、ランダムもしくはブロック様コポリマーである。ブロック様構造を有する上記コポリマーを得ることができる方法とこの目的のために特に好ましい構造要素は、たとえば、WO 2005/014688 A2に詳細に記載されている。これは、参照として本願に組み込まれる。ポリマーは、樹状構造であってもよいことが、同様に再度この時点で強調されねばならない。
【０１０６】
本発明によるポリマーを純粋物としてだけではなく、その代わりに任意の所望の型のさらなるポリマー状、オリゴマー状、樹状もしくは低分子量物質と一緒に、混合物（ブレンド）として使用することが追加的に選好されてもよい。これらは、たとえば、電子特性を改善するか、それ自体、発光し得る。前記のとおり、少なくとも一つの本発明のポリマー成分を含む混合物は、「混合物」または「ブレンド」と呼ばれる。
【０１０７】
したがって、本発明は、さらに、本発明による１以上のポリマーと、１以上の更なるポリマー状、オリゴマー状、樹状または低分子量物質を含むポリマー混合物（ブレンド）に関する。
【０１０８】
本発明による混合物中の好ましい低分子量物質は、発光化合物である。発光化合物は、好ましくは、以下の式（ＸＩＩ）の化合物である：
【化２２】
2014503983.tif 000027
【０１０９】
ここで、ＭとＬ３は、式（ＩＸ）に関連して上記と同じ意味を有し、ｋは、リガンドＬ３のデンチィシティと金属Ｍの配位数に応じて、１、２、３、４、５、６、７または８である。
【０１１０】
本発明は、さらに、本発明による一以上のポリマーまたは混合物を一以上の溶媒中に含む溶液および調合物に関する。このような溶液を調製することができる方法は、当業者により知られ、たとえば、WO 02/072714 A1、WO 03/019694 A2およびそこに引用された文献に記載されている。
【０１１１】
これらの溶液は、たとえば、表面被覆法（たとえば、スピンコーティング）もしくは印刷プロセス（たとえば、インクジェット印刷）により薄いポリマー層を製造するために使用することができる。適切で、好ましい溶媒は、たとえば、トルエン、アニソール、キシレン、メチルベンゾエート、ジメチルアニソール、メシチレン、テトラリン、ベラトールおよびテトロヒドロフランならびにそれらの混合物である。
【０１１２】
本発明は、追加的に、本発明のポリマーの製造方法に関し、ポリマーは、カチオン性もしくはアニオン性、開環、フリーラジカルもしくは触媒重合により調製されることを特徴とする。ここで、以下の式（Ｉa）および（ＶＩa）〜（ＸＩa）のモノマーは、互いに結合することができ、ホモポリマーを形成するか、コポリマーを形成するかの何れかである。
【０１１３】
したがって、本発明は、以下の式（Ｉa）の化合物にも関する：
【化２３】
2014503983.tif 000028
【０１１４】
式中、使用される記号と添え字は、式（Ｉ）に関連して同じ意味を有し、記号Ｐは、重合可能基である。
【０１１５】
重合可能基は、好ましくは、イオン性、開環、フリーラジカルおよび/または触媒重合によりさらなる重合可能基と反応し、ポリマーを形成する。
【０１１６】
重合可能基は、好ましくは、二重共有結合またはオキシラン環を含む。ここで、以下の重合可能基を使用することができる：
【化２４】
2014503983.tif 000029
【０１１７】
式中、破線の結合は、記号Ｌへの連結を示す。
【０１１８】
本発明にしたがって好ましい式（Ｉa）の化合物は、以下である：
【化２５】
2014503983.tif 000030
【０１１９】
本発明は、さらに、式（Ｉa）の化合物を含む組成物に関する。式（Ｉa）の化合物に加えて、本発明の組成物は、一以上のさらなる重合可能化合物を含んでもよい。ここで、一以上のさらなる重合可能化合物は、好ましくは、以下の化合物より成る群から選ばれる：
【化２６】
2014503983.tif 000031
【０１２０】
式中、使用される記号と添え字は、上記定義されるのと同じ意味を有する。
【０１２１】
式（ＩＩa）および（ＶＩa）〜（ＸＩa）の好ましい化合物は、以下である：
【化２７−１】
2014503983.tif 000032
【化２７−２】
2014503983.tif 000033
【化２７−３】
2014503983.tif 000034
【０１２２】
本発明による組成物は、好ましくは、溶媒または溶媒混合物を含んでもよい。
【０１２３】
組成物は、さらに、安定剤、フィルム形成を支援する物質、増感剤等のさらなる補助剤を含んでもよい。
【０１２４】
本発明の組成物は、ポリマーの調製のために使用することができる。ポリマーの調製は、好ましくは、カチオン性もしくはアニオン性、フリーラジカル、開環もしくは配位重合より実行される。
【０１２５】
ポリマーは、溶媒または溶媒混合物中に順に溶解されてよく、電子素子の製造に適する調合物を得る。
【０１２６】
本発明のブレンドの好ましい態様では、ホスト分子は、以下の式（ＸＩＩＩ）のカルバゾール化合物から選ばれ、
【化２８】
2014503983.tif 000035
【０１２７】
使用される記号と添え字は、以下の意味を有する：
Ａｒ９は、出現毎に同一であるか異なり、１以上の基Ｒ６により置換されてよい５〜６０個の芳香族環原子を有する芳香族もしくは複素環式芳香族環構造であり；
Ｒ６は、出現毎に同一であるか異なり、Ｈ、Ｄ、Ｆ、Ｃｌ、Ｂｒ、Ｉ、Ｎ（Ａｒ１０）２、ＣＮ、ＮＯ２、Ｓｉ（Ｒ７）３、Ｂ（ＯＲ７）２、Ｃ（=Ｏ）Ａｒ１０、Ｐ（=Ｏ）（Ａｒ１０）２、Ｓ（=Ｏ）Ａｒ１０、Ｓ（=Ｏ）２Ａｒ１０、-ＣＲ７=ＣＲ７（Ａｒ１０）、ＯＳＯ２Ｒ７、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ７により置換されてよく、１以上の隣接しないＣＨ２基は、Ｒ７Ｃ=ＣＲ７、Ｃ≡Ｃ、Ｓｉ（Ｒ７）２、Ｇｅ（Ｒ７）２、Ｓｎ（Ｒ７）２、Ｃ=Ｏ、Ｃ=Ｓ、Ｃ=Ｓｅ、Ｃ=ＮＲ７、Ｐ（=Ｏ）（Ｒ７）、ＳＯ、ＳＯ２、ＮＲ７、Ｏ、ＳもしくはＣＯＮＲ７で置き代えられてよく、また、１以上のＨ原子は、Ｆ、Ｃｌ、Ｂｒ、Ｉ、ＣＮもしくはＮＯ２で置き代えられてよい。）、または、各場合に、１以上の基Ｒ７により置換されてよい５〜６０個の芳香族環原子を有する芳香族もしくは複素環式芳香族環構造、または、１以上の基Ｒ７により置換されてよい５〜６０個の芳香族環原子を有するアリールオキシもしくはヘテロアリールオキシ基、またはこれら構造の組み合わせであり；ここで二個以上の置換基Ｒ６および/またはＲ７は、モノあるいはポリ環式の脂肪族もしくは芳香族環構造を互いに形成してもよく；
Ａｒ１０は、出現毎に同一であるか異なり、１以上の基Ｒ７により置換されてよい５〜６０個の芳香族環原子を有する芳香族もしくは複素環式芳香族環構造であり；
Ｒ７は、出現毎に同一であるか異なり、Ｈ、Ｄ、１〜２０個のＣ原子を有する脂肪族、芳香族および/または複素環式芳香族炭化水素基または夫々、１以上の基Ｒにより置換されてよい５〜６０個の芳香族環原子を有する芳香族もしくは複素環式芳香族環構造であり；ここで二個以上の置換基Ｒ７は、モノあるいはポリ環式の脂肪族もしくは芳香族あるいは複素環式芳香族環構造を互いに形成してもよく；
Ｒは、出現毎に同一であるか異なり、Ｈ、Ｄ、Ｎ（Ａｒ１０）２、１〜５個のＣ原子を有する直鎖アルキル基、または３〜５個のＣ原子を有する分岐あるいは環状アルキル基（各場合に、１以上の隣接しないＣＨ２基は、-Ｒ８Ｃ=ＣＲ８-もしくは-Ｏ-で置き代えられてよく、また、１以上のＨ原子は、Ｆで置き代えられてよい。）、または、夫々、１以上の基Ｒ７により置換されてよい６〜１６個のＣ原子を有するアリール基もしくは２〜１６個のＣ原子を有するヘテロアリール基もしくはスピロビフルオレン基、またはこれら構造の組み合わせであり；ここで二個以上の置換基Ｒ７は、モノあるいはポリ環式の脂肪族もしくは芳香族あるいは複素環式芳香族環構造を互いに形成してもよく；
ｕは、出現毎に同一であるか異なり、０、１、２、３または４であり；
ｖは、出現毎に同一であるか異なり、０、１、２、３または４であり；および
ｗは、出現毎に同一であるか異なり、１、２、３、４または５である。
【０１２８】
ｗが、１であるならば、これは、式（ＩＩＩ）の化合物中のＡｒ９が二価の基であることを意味する。ｗが、１超であるならば、これは、３個以上のカルバゾール基が、式（ＩＩＩ）の化合物中の芳香族環構造Ａｒ９に結合することを意味する。式（ＩＩＩ）の化合物中、Ａｒ９は、ｗ＝２に対して三価の基であり、対応してｗ＞２に対して、多価基である。添え字ｗは、好ましくは、１または２、特に、好ましくは、ｗ＝１である。
【０１２９】
本発明にしたがって使用される式（ＩＩＩ）のカルバゾール化合物は、好ましくは、１２０℃より高い、特に、好ましくは、１４０℃より高いガラス転移温度Ｔｇを有する。
【０１３０】
本発明の目的のために式（ＩＩＩ）のカルバゾール化合物は、主として、マトリックス材料としておよび/または正孔輸送材料として機能する。本発明の意味での、正孔輸送材料は、好ましくは、−５．４ｅＶ超のＨＯＭＯにより特徴づけられる。本発明の意味での、電子輸送材料は、好ましくは、−２，４ｅＶ未満のＬＵＭＯにより特徴づけられる。ＨＯＭＯおよびＬＵＭＯ位置とエネルギーギャップは、好ましくは、サイクリックヴォルタンメトリーにより測定される。
【０１３１】
本発明の好ましい態様では、式（ＩＩＩ）の化合物中の添え字ｕは、出現毎に同一であるか異なり、０または１である。添え字ｕは、特に、好ましくは、０である。
【０１３２】
ある態様では、式（ＩＩＩ）の化合物中の添え字ｖは、好ましくは、出現毎に同一であるか異なり、０、１または２であり、特に、好ましくは、０または１である。添え字ｖが１であるならば、置換基Ｒ６は、好ましくは、カルバゾールの５位または７位に結合し、特に、好ましくは、５位に結合する。添え字ｖが２であるならば、置換基Ｒ６は、好ましくは、カルバゾールの５位および７位に結合する。
【０１３３】
明確さのために、カルバゾールの位置の番号付けが、以下の式で示される。
【化２９】
2014503983.tif 000036
【０１３４】
式（ＩＩＩ）中の好ましい基Ａｒ９とＲ７は、フェニルおよび/またはナフチル基のみ、または２個以下の縮合芳香族もしくは複素環式芳香族環構造を有するが、より大きい縮合芳香族構造を有さない複素環式芳香族基を含む。好ましいＡｒ９とＲ７は、それゆえ、フェニルおよび/またはナフチル基または、たとえば、ビフェニル、フルオレンおよびスピロビフルオレン等のこれらの構造の結合から構築される芳香族環構造である。
【０１３５】
特に、好ましい基Ａｒ９は、１以上の基Ｒ６により置換されてよい1,2-フェニレン、1,3-フェニレン、1,4-フェニレン、1,3,5-ベンゼン、3,3’-ビフェニル、4,4’-ビフェニル、1,3,5-トリフェニルベンゼン、トリフェニルアミン、2,7-フルオレニレン、１以上の基Ｒ６により置換されていてよい2,7-スピロビフルオレニレン、１以上の基Ｒ６により置換されていてよいインデノフルオレニレン、１以上の基Ｒ６により置換されていてよい4,4’”-（1,1’:2’,１”,2”,1’”-クアテルフェニル）、4,4’-（2,2’-ジメチルビフェニル）、4,4’-（1,1’-ビナフチル）、4,4’-スチルベニルおよびジヒドロフェナントレニルより成る基から選ばれる。
【０１３６】
カルバゾール化合物の、特に、好ましい基Ｒ７は、同一であるか異なり、フェニル、1-ナフチル、2-ナフチル、2-カルバゾリル、3-カルバゾリル、9-カルバゾリル、トリフェニルアミン、ナフチルジフェニルアミンおよびジナフチルフェニルアミンより成る基から選ばれ、夫々は、１以上の基Ｒにより置換されてよい。ここで、最後に言及した二つの基は、ナフタレンを介して1-あるいは2-位で、またはフェニル基を介して結合されてよい。ここで、2-あるいは3-カルバゾリル基は、好ましくは、芳香族基Ａｒ９により、窒素上で置換される。
【０１３７】
式（ＩＩＩ）の化合物のさらに好ましいものは、記号Ｒは、出現毎に同一であるか異なり、Ｈ、Ｄ、Ｎ（Ａｒ１０）２、または１〜５個のＣ原子を有する直鎖アルキル基、または３〜５個のＣ原子を有する分岐アルキル基（各場合に、１以上の隣接しないＣＨ２基は、-Ｒ８Ｃ=ＣＲ８-もしくは-Ｏ-で置き代えられていてもよく、また、１以上のＨ原子は、Ｆで置き代えられてよい）、または６〜１６個のＣ原子を有するアリール基、または２〜１６個のＣ原子を有するヘテロアリール基、またはスピロビフルオレン基（夫々は、１以上の基Ｒ７により置換されてよい。）、または２個のこれらの構造の組み合わせを表わす。特に好ましい基Ｒは、出現毎に同一であるか異なり、Ｈ、Ｄ、メチル、エチル、イソプロピル、tert-ブチルであり、各場合に、１以上のＨ原子は、Ｆで置き代えられてよく、またはフェニル、ナフチルもしくはスピロビフルオレニル基であり、各場合に、１以上のＲ基により置換されていてもよく、または２個のこれらの構造の組み合わせである。溶液から加工される化合物の場合には、１０個までのＣ原子を有する直鎖あるいは分岐鎖アルキル鎖が、特に、好ましい。置換基としての臭素、ボロン酸あるいはボロン酸誘導体は、本発明による更なる化合物の、たとえば、ポリマー、オリゴマーまたはデンドリマーの調製のための中間化合物としての、この化合物の使用のために特に好まれる。
【０１３８】
式（ＩＩＩ）の化合物の更に好ましいものは、記号Ｒ６は、出現毎に同一であるか異なり、好ましい置換基Ｒにしたがって定義され、またはＡｒ１０もしくはＦを表わす。
【０１３９】
式（ＩＩＩ）のさらに好ましい化合物の例は、以下に示す構造（ＩＩＩ-１）〜（ＩＩＩ-９１）である。
【化３０−１】
2014503983.tif 000037
【化３０−２】
2014503983.tif 000038
【化３０−３】
2014503983.tif 000039
【化３０−４】
2014503983.tif 000040
【化３０−５】
2014503983.tif 000041
【化３０−６】
2014503983.tif 000042
【化３０−７】
2014503983.tif 000043
【化３０−８】
2014503983.tif 000044
【化３０−９】
2014503983.tif 000045
【化３０−１０】
2014503983.tif 000046
【化３０−１１】
2014503983.tif 000047
【化３０−１２】
2014503983.tif 000048
【０１４０】
本発明にしたがって使用される式（ＩＩＩ）のカルバゾール化合物は、WO 2008/086851に記載されるとおりに、有機化学の標準的方法により合成することができる。この明細書の内容も、参照として本発明に組み込まれる。
【０１４１】
このように、2-ニトロビフェニル誘導体が、トリアルキルホスフィットと反応して対応するカルバゾール誘導体を得ることができることが知られている（M. Tavasli et al., Synthesis 2005, 1619-1624）。この反応は、まず、対応するアリール置換２-ニトロビフェニル誘導体を構築することにより２-アリール置換カルバゾール誘導体を構築するために使用することができ、引き続きトリアルキルホスフィットと反応する。２-アリール置換カルバゾール誘導体は、二臭素化芳香族化合物と標準条件下でハートビッヒ-ブッフバルトカップリングによってカップルし、式（ＩＩＩ）の化合物を得ることができる。ハートビッヒ-ブッフバルトカップリングを実行する種々の方法と反応条件は、有機合成分野の当業者に知られている。二臭素化芳香族化合物に代えて、異なる脱離基、たとえば、一般的に、塩素、ヨウ素、トリフレート、トシレートあるいはスルホネートを含む対応する化合物を使用することも可能である。三置換芳香族化合物あるいは更に多くの脱離基を含む化合物の使用は、添字ｗが、２以上である式（ＩＩＩ）の化合物を対応して合成することを可能とする。
【０１４２】
式（ＩＩＩ）の化合物の合成は、以下のスキーム１で示されるが、明確化のために、ｗは、１であるように選択され、置換基ＲまたはＲ６は、示されていない：
スキーム１：
【化３１】
2014503983.tif 000049
【０１４３】
上記言及されたカルバゾール化合物に加えてまたはその代替として、存在するホスト分子は、好ましくは、純粋炭化水素化合物、特に、芳香族炭化水素化合物である。
【０１４４】
ここで。特に、好ましいものは、一般式（ＸＩＶ）または（ＸＶ）の中性化合物である。
【化３２】
2014503983.tif 000050
【０１４５】
使用される記号と添え字は、以下が適用される：
Ｘ１は、出現毎に同一であるか異なり、ＣＲ８であり、または、二個の直接隣接する基Ｘ１は、以下の式（ＸＶＩ）の単位であり、
【化３３】
2014503983.tif 000051
【０１４６】
式中、破線の結合は、単位の隣接するＣ原子への結合を示し、
Ｙ１は、出現毎に同一であるか異なり、単結合またはＣ（Ｒ８）２、Ｃ（=Ｃ（Ｒ８）２）、Ｓｉ（Ｒ８）２、Ｃ（Ｒ８）２-Ｃ（Ｒ８）２またはＣＲ８=ＣＲ８から選ばれる基であり；
Ｚ１は、出現毎に同一であるか異なり、ＣＲ８であり；
Ｒ８は、出現毎に同一であるか異なり、Ｈ、Ｄ、夫々、１以上の基Ｒ１０により置換されてよい１〜４０個のＣ原子を有する直鎖アルキル、アルケニルもしくはアルキニル基、または３〜４０個のＣ原子を有する分岐あるいは環状アルキル、アルケニルもしくはアルキニル基、または各場合に１以上の基Ｒ１０により置換されてよい５〜６０個の芳香族環原子を有する芳香族もしくは複素環式芳香族環構造、またはこれら構造の組み合わせであり；ここで二個以上の隣接する置換基Ｒ８は、モノあるいはポリ環式の脂肪族もしくは芳香族環構造を互いに形成してもよく；または一般式（ＸＶＩＩ）の単位であり；
【化３４】
2014503983.tif 000052
【０１４７】
式中、破線の結合は、単位の隣接するＣ原子への結合を示し；
Ｒ９は、出現毎に同一であるか異なり、Ｈ、Ｄ、１以上の基Ｒ８により置換されてよい５〜６０個の芳香族環原子を有する芳香族もしくは複素環式芳香族環構造であり；
Ｒ１０は、出現毎に同一であるか異なり、Ｈ、Ｄ、１〜２０個のＣ原子を有する脂肪族、芳香族および/または複素環式芳香族基であって、さらに、Ｈ原子は、Ｆにより置き代えられてよく； ここで二個以上の隣接する置換基Ｒ１０は、モノあるいはポリ環式の脂肪族もしくは芳香族環構造を互いに形成してもよく；
ｘは、１または２である。
【０１４８】
中性化合物およびそれゆえ式（ＸＩＶ）のカルバゾール化合物も、好ましくは、７０℃より高い、特に、好ましくは、１００℃より高い、非常に、特に、好ましくは、１１０℃より高いガラス転移温度Ｔｇを有する。
【０１４９】
式（ＸＩＶ）から明らかなとおり、ｘ＝２は、3,5-位で置換された二個のアリール基が、フルオレンまたは対応する誘導体の9,9’-位で化合物中で結合し、ｎ＝１は、一個のこのようなアリール基とさらなる基Ｒ９が存在することを意味する。
【０１５０】
本発明の一つの態様では、記号Ｘ１は、好ましくは、出現毎に同一であるか異なり、ＣＲ８である。
【０１５１】
式（ＸＩＶ）の単位中の記号Ｚ１は、好ましくは、ＣＲ８である。
【０１５２】
式（ＸＩＶ）の化合物の好ましい態様は、式（ＸＶＩＩＩ）、（ＸＩＸ）および（ＸＸ）の化合物である。
【化３５】
2014503983.tif 000053
【０１５３】
式中、使用される記号と添え字は、上記に示される意味を有する。
【０１５４】
式（ＸＸＩ）、（ＸＸＩＩ）および（ＸＸＩＩＩ）の化合物が、さらに、好ましい。
【化３６】
2014503983.tif 000054
【０１５５】
式中、使用される記号と添え字は、上記に示される意味を有する。
【０１５６】
本発明の好ましい態様では、ｘ＝２である。
【０１５７】
式（ＸＩＶ）の化合物のさらに好ましい態様は、式（ＸＸＩＶ）の化合物である。
【化３７】
2014503983.tif 000055
【０１５８】
式中、使用される記号と添え字は、上記に示される意味を有する。
【０１５９】
本発明の、特に、好ましい態様は、以下の式（ＸＸＶ）、（ＸＸＶＩ）および（ＸＸＶＩＩ）の化合物である。
【化３８】
2014503983.tif 000056
【０１６０】
式中、使用される記号と添え字は、上記に示される意味を有する。
【０１６１】
本発明のさらなる態様では、上記言及した式（ＸＩＶ）〜（ＸＸＶＩＩ）の化合物中のＲ８は、出現毎に同一であるか異なり、１以上の非芳香族基Ｒ８により置換されてよい５〜３０個の芳香族環原子を有する芳香族もしくは複素環式芳香族環構造である。さらに好ましい置換基Ｒ８は、これらが、本発明のさらなる化合物の合成における価値ある中間体であることから、ハロゲン、好ましくは、ＢｒおよびＩ、Ｏ-トシレート、Ｏ-トリフレート、ＯＳＯ２Ｒ１０、Ｂ（ＯＲ１０）２およびＳｎ（Ｒ）３１０、特に、好ましくは、Ｂｒである。
【０１６２】
本発明のさらに好ましい態様では、上記言及した式（ＸＩＶ）〜（ＸＸＶＩＩ）の化合物中のすべての記号Ｒ８は、同一に選ばれる。この選好は、化合物のより簡単な合成入手性により説明することができる。
【０１６３】
式（ＸＩＶ）〜（ＸＸＶＩＩ）の好ましい化合物の例は、以下に示す式（ＸＩＶ−１）〜（ＸＩＶ−３２）の化合物である。
【化３９−１】
2014503983.tif 000057
【化３９−２】
2014503983.tif 000058
【化３９−３】
2014503983.tif 000059
【化３９−４】
2014503983.tif 000060
【化３９−５】
2014503983.tif 000061
【０１６４】
ここで、特に、好ましい式の化合物は、式（ＸＶ−１）の化合物である。
【化４０】
2014503983.tif 000062
【０１６５】
本発明のさらなる態様によれば、中性化合物は、式（ＸＸＶＩＩＩ）の化合物である。
【化４１】
2014503983.tif 000063
【０１６６】
式中、Ｒ８は、式（ＸＩＶ）に関連して示される意味を採用することができる。
【０１６７】
本発明のなおさらなる態様によれば、中性化合物は、式（ＸＸＩＸ）の化合物である。
【化４２】
2014503983.tif 000064
【０１６８】
式中、Ｒ８は、式（ＸＩＶ）に関連して示される意味を採用することができる。
【０１６９】
式（ＸＸＩＸ）の、特に、好ましい中性化合物は、以下の構造である：
【化４３】
2014503983.tif 000065
【０１７０】
本発明による式（ＸＩＶ）の化合物は、当業者に一般的に知られる合成方法により調製することができる。本発明による対称置換された化合物に使用される出発化合物は、たとえば、3,3’,5,5’-テトラブロモベンゾフェノン（Eur.J.Org.Chem.2006,2523-2529）であり得る。これが、たとえば、スキーム２にしたがって、置換あるいは非置換2-リチオビフェニル、2-リチオジフェニルエーテル、2-リチオジフェニルチオエーテル、2-（2-リチオフェニル）-2-フェニル-1,3-ジオキサンもしくは2-リチオフェニルジフェニルアミンと反応して、対応するトリアリールメタノールを得、ついで、酸性条件下、たとえば、酢酸と臭化水素等の鉱酸の存在下、環化される。この反応に必要とされる有機リチウム化合物は、n-ブチルリチウム等のアルキルリチウム化合物を使用して、対応するアリール臭化物（2-ブロモビフェニル、2-ブロモジフェニルエーテル、2-ブロモジフェニルチオエーテル、2-(2-ブロモフェニル)-2-フェニル-1,3-ジオキサン、2-ブロモフェニルジフェニルアミン等）の金属転移により調製することができる。同様に、対応するグリニャール化合物を使用することができる。
【０１７１】
スキーム２
【化４４】
2014503983.tif 000066
【０１７２】
こうして製造された四臭化物は、当業者に知られる方法によりさらに変換することができる。ボロン酸との（スズキカップリング）または有機亜鉛化合物との（ネギシカップリング）パラジウム触媒反応は、本発明による芳香族もしくは複素環式芳香族化合物を生じる（スキーム３）。
【化４５】
2014503983.tif 000067
【０１７３】
臭素官能基は、有機リチウム化合物もしくはグリニャール試薬を使用する金属転移により求電子基に変換することができ、次いで、たとえば、アリール-ボロンハロゲン化物、アルデヒド、ケトン、ニトリル、エステル、ハロゲン化エステル、一酸化炭素、アリールホスフィンハロゲン化物、ハロゲンスルホン酸、ハロアリールスルホン酸等の種々の求電子試薬にカップルし、ここで得られた化合物は、本発明の最終生成物であるか、さらに反応することができる代替の中間体であり得る。
【０１７４】
本発明の非対称的に置換された化合物は、フルオレンおよび類似するアリールケトンから出発して、カルボニル官能基上への、アリール金属化合物たとえば、1-リチオ-3,5-ジブロモベンゼンの付加、一つの官能基の付着による上記言及された方法の一つによる臭素化芳香族化合物の変換、および1,3-ジブロモベンゼン上の酸触媒フリーデル-クラフトアリール化を介するその他の官能基の引き続く導入および上記言及された方法の一つによる臭素化芳香族化合物の変換によるスキーム４によるシークエンスによって得ることができる（たとえば、Org. Lett. 2001, 3(15), 2285参照。）。
【０１７５】
スキーム４
【化４６】
2014503983.tif 000068
【０１７６】
上記スキーム中で、ｙ＝ｙ１およびＲまたはＲ１＝Ｒ８である。
【０１７７】
対応するインデノフルオレン誘導体、インデノカルバゾール誘導体とさらなる式（ＸＩＶ）の化合物の誘導体は、対応して合成することができる。
【０１７８】
上記記載された化合物および本発明にしたがって使用される化合物、特に、臭素、沃素、トリフレート、トシレート、ボロン酸、ボロン酸エステル等の反応性脱離基で置換された化合物は、対応するダイマー、トリマー、テトラマー、ペンタマー、オリゴマー、ポリマーの調製のためのモノマーとしてまたはデンドリマーのコアとして使用することができる。ここで、オリゴマー化またはポリマー化は、好ましくは、ハロゲン官能基またはボロン酸官能基を介して実行される。
【０１７９】
上記言及されたカルバゾール化合物にまたは上記記載の中性化合物に加えてまたはその代替として、中性化合物、また一般式（ＸＸＸ）の中性化合物が存在することが同様に可能であり、
【化４７】
2014503983.tif 000069
【０１８０】
式中、Ｒ１１は、各場合に１以上の基Ｒ９により置換されてよい５〜６０個の芳香族環原子を有する芳香族もしくは複素環式芳香族環構造、またはこれら構造の組み合わせであり；ここで二個以上の置換基Ｒ１０は、モノあるいはポリ環式の脂肪族もしくは芳香族環構造を互いに形成してもよく；または一般式（ＸＸＸＩ）の単位であり；
【化４８】
2014503983.tif 000070
【０１８１】
式中、破線の結合は、単位の、ケト基のＣ原子への結合を示す。
【０１８２】
ここで、電子輸送官能基を有する、特に、好ましいホスト分子は、特に、以下に示される化合物より成る群から選ばれる。
【化４９】
2014503983.tif 000071
【０１８３】
その代替としてまたはそれに加えて、正孔輸送官能基を有してもよいホスト分子は、そこで、特に、以下に示される化合物より成る群から選ばれる。
【化５０】
2014503983.tif 000072
【０１８４】
既述したとおり、本発明の混合物または本発明のブレンドは、エミッター分子をも含む。本発明の意味でのエミッター分子またはエミッター化合物（燐光発光化合物）は、比較的高いスピン多重度、すなわち、スピン状態＞１の励起状態から、特に、励起三重項状態から室温でルミネッセンスを呈する化合物である。本発明の目的のために、第２および第３の遷移金属列からの遷移金属を含むすべてのルミネッセンス化合物、特に、すべてのルミネッセンスイリジウム、白金および銅化合物が、燐光化合物とみなされるべきである。
【０１８５】
本発明の好ましい態様では、三重項エミッター化合物は、赤色燐光発光化合物または緑色燐光発光化合物である。
【０１８６】
三重項エミッター化合物（燐光発光化合物）として適切なものは、特に、好ましくは、可視域で適切な励起により発光し、加えて、２０より大きい原子番号、好ましくは、３８〜８４の原子番号、特に、好ましくは、５６〜８０の原子番号を有する少なくとも一つの原子を含む。銅、モリブデン、タングステン、レニウム、ルテニウム、オスミウム、ロジウム、イリジウム、パラジウム、白金、銀、金またはユウロピウムを含む化合物、特に、イリジウム、白金または銅を含む化合物が、好ましくは、三重項エミッター化合物として使用される。
【０１８７】
本発明による、特に、好ましい混合物は、三重項エミッター化合物として、式（２１）〜式（２４）の化合物を含み、
【化５１】
2014503983.tif 000073
【０１８８】
使用される記号は、以下が適用される：
ＤＣｙは、出現毎に同一であるか異なり、それを介して環状基が金属に結合する、少なくとも一つのドナー原子、好ましくは、窒素、カルベンの形態の炭素もしくは燐を含む環状基であり、順に一以上の置換基Ｒ１２を有してよく、ここで、基ＤＣｙとＣＣｙは、共有結合を介して互いに結合し；
ＣＣｙは、出現毎に同一であるか異なり、それを介して環状基が金属に結合する炭素原子を含む環状基であり、順に一以上の置換基Ｒ１４を有してよく；
Ａは、出現毎に同一であるか異なり、モノアニオン性二座キレートリガンド、好ましくは、ジケトネートリガンドであり、
Ｒ１２は、出現毎に同一であるか異なり、Ｈ、Ｄ、Ｆ、ＣＮ、Ｎ（Ｒ１３）２、１〜４０個のＣ原子を有する直鎖、分岐あるいは環状アルキル、アルコキシもしくはチオアルコキシ基（Ｒ１４により置換されても非置換でもよく、１以上の隣接しないＣＨ２基は、-Ｒ１５Ｃ=ＣＲ１５-、-Ｃ≡Ｃ-、Ｓｉ（Ｒ１５）２、Ｇｅ（Ｒ１５）２、Ｓｎ（Ｒ１５）２、Ｃ=Ｏ、Ｃ=Ｓ、Ｃ=Ｓｅ、Ｃ=ＮＲ１５、-Ｏ-、-Ｓ-もしくは、ＮＲ１５-、-ＣＯＮＲ１５-で置き代えられてよく、また、１以上のＨ原子は、Ｆ、Ｃｌ、Ｂｒ、Ｉ、ＣＮもしくはＮＯ２で置き代えられてよい。）、または、１以上の基Ｒ１４により置換されてよい１〜６０個のＣ原子を有する芳香族もしくは複素環式芳香族環構造であり；ここで、２以上の置換基Ｒ１２は、それらが結合する原子と一緒になって、モノ-あるいはポリ環式の脂肪族もしくは芳香族環構造を、互いに、形成してもよく、ここで、少なくとも一つの基Ｒ１２は、ポリマーのさらなる構造単位への結合を有し；
Ｒ１３は、出現毎に同一であるか異なり、１〜２２個のＣ原子を有する直鎖、分岐あるいは環状アルキルもしくはアルコキシ基（さらに、１以上の隣接しないＣＨ２基は、-Ｒ１５Ｃ=ＣＲ１５-、-Ｃ≡Ｃ-、Ｓｉ（Ｒ１５）２、Ｇｅ（Ｒ１５）２、Ｓｎ（Ｒ１５）２、ＮＲ１５-、-Ｏ-、-Ｓ-もしくは、-ＣＯ-Ｏ-、-Ｏ-ＣＯ-Ｏ-で置き代えられてよく、また、１以上のＨ原子は、フッ素で置き代えられてよい。）、または、１以上の基Ｒ１４により置換されてよい１〜４０個のＣ原子を有するアリール、ヘテロアリールもしくはアリールオキシ基、またはＯＨまたはＮ（Ｒ１４）２であり； 
Ｒ１４は、出現毎に同一であるか異なり、Ｒ１５もしくはＣＮ、Ｂ（Ｒ１５）２もしくは、Ｓｉ（Ｒ１５）３であり；
Ｒ１５は、出現毎に同一であるか異なり、Ｈ、Ｄ、１〜２０個のＣ原子を有する脂肪族もしくは芳香族炭化水素基である。
【０１８９】
複数の基Ｒ１２との間の環構造の形成に基づいて、ブリッジは、基ＤＣｙとＣＣｙとの間に存在してよい。さらに、複数の基Ｒ１２との間の環構造の形成に基づいて、ブリッジは、２あるいは３個のリガンドＣＣｙ−ＤＣｙとの間または１あるいは２個のリガンドＣＣｙ−ＤＣｙとリガンドＡとの間に存在してよく、多座あるいはポリポダルリガンド系を生じてよい。
【０１９０】
前記のエミッターの例は、WO 00/70655、WO 01/41512、WO 02/02714、WO 02/15645、EP 1191613、EP 1191612、EP 1191614、WO 04/081017、WO 05/033244、WO 05/042550、WO 05/113563、WO 06/008069、WO 06/061182、WO 06/081973、DE 102008027005.9、DE102008027005およびDE 102009007038により明らかにされている。一般的には、燐光発光ＯＬＥＤまたはＰＬＥＤのための先行技術にしたがって使用され、有機エレクトロルミネッセンス素子分野の当業者に知られるようなすべての燐光発光錯体が適切であり、当業者は進歩性を必要とせず、更なる燐光発光化合物を使用することができよう。特に、当業者は、どの発光色でどの燐光発光錯体が発光するかを承知している。
【０１９１】
適切な燐光発光化合物の例は、以下の表に示される構造（Ｔ−１）〜（Ｔ−１４０）である。
【化５２−１】
2014503983.tif 000074
【化５２−２】
2014503983.tif 000075
【化５２−３】
2014503983.tif 000076
【化５２−４】
2014503983.tif 000077
【化５２−５】
2014503983.tif 000078
【化５２−６】
2014503983.tif 000079
【化５２−７】
2014503983.tif 000080
【化５２−８】
2014503983.tif 000081
【化５２−９】
2014503983.tif 000082
【化５２−１０】
2014503983.tif 000083
【０１９２】
本発明による混合物は、好ましくは、以下を含む；
ａ）１〜７０重量％、特に、好ましくは、５〜６０重量％および、非常に、特に、好ましくは１０〜５０重量％の少なくとも一つの一般式Ｉのポリマーまたはコポリマー、
ｂ）１〜７０重量％、特に、好ましくは、５〜６０重量％および、非常に、特に、好ましくは１０〜５０重量％の少なくとも一つのホスト分子および
ｃ）０．１〜４０重量％の、特に、好ましくは、０．５〜３０重量％および、非常に、特に、好ましくは１〜２５重量％のエミッター分子。
【０１９３】
さらに好ましいものは、
ａ）少なくとも一つのポリマーまたはコポリマーの側鎖中の構造単位が、電子輸送官能性を有し、少なくとも一つのホスト分子が、正孔輸送官能性を有するものか、
ｂ）少なくとも一つのポリマーまたはコポリマーの側鎖中の構造単位が、正孔輸送官能性を有し、少なくとも一つのホスト分子が、電子輸送官能性を有するものである。
【０１９４】
ここで、ポリマーまたはコポリマー骨格は、好ましくは、ポリエチレン構造である。この構造は、たとえば、ビニル官能基を有する上記記載の重合可能な化合物により達成することができる。この型の重合は、得られるべきホモポリマーが、ポリエチレン骨格を有することを可能とし、ここで、鎖のどの二級炭素原子も、一般式（Ｉ）の側鎖で提供される。
【０１９５】
対応するコポリマーは、この型の化合物と、たとえば、エチレン、プロピレン、スチレン等のさらなるモノマーとの共重合により得ることができる。
【０１９６】
本発明は、さらに、上記ブレンドと少なくとも一つのさらなる成分を含む調合物に関する。
【０１９７】
ここで、少なくとも一つのさらなる成分は、好ましくは、溶媒（この場合、調合物は、好ましくは、溶液の形態である。）、分散液、懸濁液あるいはスラリー；光安定剤；ＵＶ安定剤；防火剤；フィラーおよびそれらの組み合わせより成る群から選ばれる。
【０１９８】
適切で好ましい溶媒は、たとえば、トルエン、アニソール、キシレン、メチルベンゾエート、ジメチルアニソール、トリメチルベンゼン、テトラリン、ベラトール、テトラヒドロフラン、クロロベンゼンまたはジクロロベンゼンならびにそれらの混合物である。溶液もしくは分散液もしくは懸濁液としての調合物は、層の生成または堆積に極めて適している。
【０１９９】
本発明による、混合物は、有機エレクトロルミネッセンス素子（ＯＬＥＤ、ＰＬＥＤ）中で、特に、そのような素子のルミネッセンス層中での使用に適している。
【０２００】
したがって、本発明は、さらに、本発明によるブレンドの、有機電子素子、特に、有機エレクトロルミネッセンス素子、特に、ＯＬＥＤもしくはＰＬＥＤ、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）もしくは有機レーザーダイオード（Ｏ-ｌａｓｅｒ）での使用に関する。
【０２０１】
本発明は、なお、さらに、本発明のブレンドを含む有機電子素子に関し、特に、アノード、カソードおよび少なくとも一つの発光層を含む有機エレクトロルミネッセンス素子に関し、少なくとも一つの層は、本発明の混合物を含むことを特徴とする。特に、このような素子は、有機エレクトロルミネッセンス素子、特に、ＯＬＥＤもしくはＰＬＥＤ、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容素子、有機電場消光素子（Ｏ-ＦＱＤ）、発光電子化学電池（ＬＥＣ）もしくは有機レーザーダイオード（Ｏ-ｌａｓｅｒ）として設計される。
【０２０２】
有機エレクトロルミネセンス素子は、カソード、アノードおよび少なくとも一つの発光層に加えて、更なる層を含む。これらは、たとえば、各場合に、１以上の正孔注入層、正孔輸送層、正孔障壁層、電子輸送層、電子注入層、電子障壁層、励起子障壁層、電荷生成層および/または有機もしくは無機ｐ／ｎ接合を含んでもよい。加えて、たとえば、素子中の電荷バランスを制御する中間層が存在してもよい。特に、このような中間層は、二個の発光層の間の中間層として、特に、蛍光層と燐光層との間の中間層として、適切であるかもしれない。さらに、層、特に、電荷輸送層は、ドープされてもよい。層のドープは、電荷輸送の改善に有利であり得る。しかしながら、これら層の夫々は、必ずしも存在しなければならない必要はないこと、および層の選択は常に使用される化合物に依存することが指摘されねばならない。この型の層の使用は、当業者に知られており、当業者は、進歩性を必要とせず、この目的のためのそのような層のために知られる先行技術にしたがって、すべての材料を使用することができるだろう。
【０２０３】
さらに、好ましくは、異なる発光色を有する一以上の発光層、たとえば、二または三個の発光層を使用することも可能である。本発明の、特に、好ましい態様は、白色発光有機エレクトロルミネッセンス素子に関する。これは、０．２８／０．２９〜０．４５／０．４１の範囲のＣＩＥ色座標を有する色を発光することにより特徴付けられる。この型の白色発光エレクトロルミネッセンス素子の一般的構造は、たとえば、WO 05/011013に開示されている。
【０２０４】
本発明のエレクトロルミネッセンス素子のカソードは、好ましくは、たとえば、アルカリ土類金属、アルカリ金属、主族金属あるいはランタノイド金属（たとえば、Ｃａ、Ｂａ、Ｍｇ、Ａｌ、Ｉｎ、Ｍｇ、Ｙｂ、Ｓｍ等）のような種々の金属を含む金属錯体、低い仕事関数を有する金属、金属合金もしくは多層構造を含む。多層構造の場合、たとえばＡｇのような比較的高い仕事関数を有するさらなる金属を、前記金属に加えて使用することもでき、その場合、たとえば、Ｃａ/ＡｇもしくはＢａ/Ａｇのような金属の組み合わせが、一般的に使用される。好ましいのは、同様に、金属合金、特に、アルカリ金属もしくはアルカリ土類金属および銀の合金、特に、好ましくは、ＭｇおよびＡｇ合金である。高い誘電定数を有する材料の薄い中間層を金属カソードと有機半導体との間に導入することも好ましいかもしれない。この目的のために適切なのは、たとえば、アルカリ金属もしくはアルカリ土類金属フッ化物だけでなく対応する酸化物もしくは炭酸塩である（たとえば、ＬｉＦ、Ｌｉ２Ｏ、ＣｓＦ、Ｃｓ２ＣＯ３、ＢａＦ２、ＭｇＯおよびＮａＦ）。この層の層厚は、好ましくは、０．５〜５ｎｍである。
【０２０５】
本発明のエレクトロルミネッセンス素子のアノードは、好ましくは、高い仕事関数を有する材料を含む。アノードは、好ましくは、真空に対して４．５ｅＶ超の電位を有する。この目的に適切なのは、一方で、たとえば、Ａｇ、ＰｔもしくはＡｕのような高還元電位を有する金属である。他方で、金属/金属酸化物電極（たとえば、Ａｌ/Ｎｉ/ＮｉＯｘ、Ａｌ/ＰｔＯｘ）も好ましいかもしれない。ここで、少なくとも一つの電極は、光のアウトカップリングを可能とするために、透明でなければならない。好ましい構成は、透明アノードを使用する。ここで、好ましいアノード材料は、伝導性混合金属酸化物である。特に、好ましいのは、インジウム錫酸化物（ＩＴＯ）もしくはインジウム亜鉛酸化物（ＩＺＯ）である。さらに好ましいのは、伝導性のドープされた有機材料、特に、伝導性のドープされたポリマーである。
【０２０６】
素子は、（用途に応じて）対応して構造化され、接点を供給され、このような素子の寿命が水および/または空気の存在で徹底的に短くなることから、最後に密封される。
【０２０７】
本発明の好ましい態様では、本発明のポリマーは、発光層中で発光化合物として使用される。ここで、有機エレクトロルミネセンス素子は、一つも発光層を含んでもよく、複数の発光層を含んでもよいが、少なくとも一つの発光層は、少なくとも一つの上記定義のとおりの本発明のポリマーを含む。複数の発光層が存在するならば、これらは、好ましくは、３８０ｎｍ〜７５０ｎｍ間に全体で複数の最大発光長を有し、全体として、白色発光が生じるものであり、換言すれば、蛍光もしくは燐光を発することができる種々の発光化合物が発光層中に使用される。特に好ましいものは、３層構造であり、その３層は青色、緑色およびオレンジ色もしくは赤色発光を呈する（基本構造については、たとえば、WO 05/011013参照。）。
【０２０８】
本発明のポリマーが、発光層中の発光化合物として使用されるならば、それらは、好ましくは、一以上のマトリックス材料と組み合わせて使用される。本発明のポリマーとマトリックス材料は、エミッターポリマーとマトリックス材料を含む全混合物を基礎として、１〜９９重量％、好ましくは、２〜９０重量％、特に、好ましくは、３〜４０重量％、特に、５〜１５重量％の本発明のポリマーを含む。対応して、混合物は、エミッターポリマーとマトリックス材料を含む全混合物を基礎として、９９〜１重量％、好ましくは、９８〜１０重量％、特に、好ましくは、９７〜６０重量％、特に、９５〜８５重量％のマトリックス材料を含む。
【０２０９】
好ましいマトリックス材料は、ＣＢＰ（N.N-ビスカルバゾリルビフェニル）、カルバゾール誘導体（たとえば、WO05/039246、US2005/0069729、JP 2004/288381にしたがう。）、アザカルバゾール（たとえば、EP1617710、EP1617711、EP1731584、JP 2005/347160にしたがう）、ケトン（たとえば、WO 04/093027にしたがう。）、ホスフィンオキシド、スホキシドおよびスルホン（たとえば、WO 05/003253にしたがう）、オリゴアリーレン、芳香族アミン（たとえば、US 2005/0069729にしたがう）、バイポーラーマトリックス材料（たとえば、WO 07/137725にしたがう）またはシラン（たとえば、WO05/111172にしたがう）である
更に好ましい有機エレクトロルミネッセンス素子は、１以上の層が、昇華法により小分子で被覆され、材料は、１０−５mbar未満の、好ましくは、１０−６mbar未満の、特に、好ましくは、１０−７mbar未満の圧力で真空昇華ユニットにおいて気相堆積により適用される。
【０２１０】
同様に好ましい有機エレクトロルミネッセンス素子は、１以上の層が、ＯＶＰＤ（有機気相堆積）プロセスもしくはキャリアガス昇華により適用されることを特徴とし、材料は、１０−５mbar〜１barの圧力で適用される。
【０２１１】
さらに、好ましい有機エレクトロルミネッセンス素子は、１以上の層が、溶液から、たとえば、スピンコーティングにより、もしくは、たとえばスクリーン印刷、フレキソ印刷あるいはオフセット印刷、特に、好ましくはＬＩＴＩ（光誘起熱画像化、熱転写印刷）あるいはインクジェット印刷のような任意の所望の印刷プロセスにより製造されることを特徴とする。可溶性の化合物がこの目的のために必要であり、要すれば、適切な置換により得られる。
【０２１２】
一般的に、有機エレクトロルミネッセンス素子で先行技術にしたがって使用されるようなあらゆる材料が、本発明の混合物と組み合わせて発光層中で使用することができる。
【０２１３】
非常に、特に、好ましい有機エレクトロルミネッセンス素子は、１以上の層が、溶液から、たとえば、スピンコーティングにより、もしくは、たとえばスクリーン印刷、フレキソ印刷あるいはオフセット印刷、特に、好ましくはＬＩＴＩ（光誘起熱画像化、熱転写印刷）あるいはインクジェット印刷のような任意の所望の印刷プロセスにより製造されることを特徴とする。本発明の混合物により提供されるような可溶性のシステムがこの目的のために必要である。
【０２１４】
有機エレクトロルミネッセンス素子は、一以上の層が溶液から適用され、一以上の層が真空気相堆積により適用されるハイブリッドシステムとして製造することもできる。
【０２１５】
さらに好ましい有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【０２１６】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相インクジェット印刷）プロセスであり、材料はノズルにより直接適用され、そして構造化される（たとえば、M. S. Arnold et al., Appl. Phys. Lett. 2008, 92, 053301）。
【０２１７】
これらのプロセスは、当業者に一般的に知られており、当業者は、進歩性を必要とせずに本発明の有機エレクトロルミネッセンス素子を適用することができる。
【０２１８】
本発明による有機エレクトロルミネッセンス素子は、先行技術を超える以下の驚くべき優位性を有する。
【０２１９】
１．本発明の有機エレクトロルミネッセンス素子は、非常に高い効率を有する。
【０２２０】
２．本発明の有機エレクトロルミネッセンス素子は、同時に改善された寿命を有する。
【０２２１】
本発明は、以下の例により、より詳細に説明されるが、それにより限定されることを望むものではない。当業者は、進歩性を必要とせずにさらなる本発明の有機エレクトロルミネッセンス素子を製造することができるであろう。
【０２２２】
例
Ａ）モノマーの調製
例１
フェニル  4-ビニルフェニル  ケトン（Ｍ１）
【化５３】
2014503983.tif 000084
【０２２３】
８．８８ｇのマグネシウムが、加熱により乾燥されたフラスコ中の１５０ｍｌの無水ＴＨＦ中に懸濁され、少量のクロロスチレンと２．６ｍｌのジクロロエタンが添加され、混合物は、暖められる。反応が始まるや否や、残りのクロロスチレン（４６．４ｇ）が、穏やかに沸騰するような速度で滴下される。混合物は、引き続き、マグネシウムが完全に溶解するまで、還流下３０分間加熱される。６０ｍｌの無水ＴＨＦ中の３４．２ｇのベンゾニトリルが、次いで、還流下１５分間にわたり、滴下され、混合物は、さらに１５分間沸騰加熱される。
【０２２４】
３ｍｌの濃Ｈ２ＳＯ４と２００ｍｌの氷水が、まず導入され、バッチは、撹拌しながら添加され、さらに１０分間撹拌される。反応混合物は、引き続き、酢酸エチルの入った分液漏斗に移され、相分離まで、ヘキサンで展開される。相は分離され、水性相は、酢酸エチル／ヘキサン１／１で一度抽出され、有機相が結合され、飽和ＮＨＣＯ３溶液と水で洗浄され、ＭｇＳＯ４で乾燥され、濾過され、溶媒は、真空中でストリップされる。
【０２２５】
残留物は、ヘキサンから再結晶化され（融点：４９℃）で６２．５ｇの白色固形物を得る。
【０２２６】
例２：
第１工程：
2,4-ビスフェニル-3-イル-6-（3-ブロモフェニル）-1.3.5-トリアジン
【化５４】
2014503983.tif 000085
【０２２７】
１７１ｇのビフェニル-3-カルボニトリル[24973-50-0]が、６０ｍｌの3-ブロモベンゾイルクロライド[1711-09-7]、１０ｍｌのチオニルクロライドと８００ｍｌのジクロロベンゼン中の６０．６ｇの塩化アルミニウムの懸濁液に、１００℃でゆっくりと添加される。温度がわずかに増加し、反応溶液はオレンジ色となる。反応は、曇りが消えるまで、１１５℃で撹拌される。反応は、１００℃まで冷却され、塩化アルミニウムが添加され、混合物は、１００℃で２０時間撹拌される。溶液は、室温まで冷却され、３ｌのメタノール中に注がれ、さらなる時間撹拌され、残留沈殿物は吸引濾過される。
【０２２８】
得られた沈殿物は、熱エタノールで洗浄され、吸引濾過され、真空乾燥され、９２ｇの白色固形物を得る。
【０２２９】
第２工程：
2,4-ビスフェニル-3-イル-6-（4’-ビニルビフェニル-3-イル）-1.3.5-トリアジン（Ｍ２）
【化５５】
2014503983.tif 000086
【０２３０】
５０ｇの2,4-ビスフェニル-3-イル-6-（3-ブロモフェニル）-1.3.5-トリアジンと１３．８ｇのスチレンボロン酸[2156-04-9]が、３００ｍｌのトルエン中に溶解され、１００ｍｌの２Ｍ炭酸ナトリウム溶液が添加される。反応混合物は、注意深く、脱気され、２００ｍｇのテトラキストリフェニルホスフィンパラジウムが添加され、混合物は、還流下２０時間加熱される。溶液は、室温まで冷却さる。相が分離される。水性相は、トルエンで三度抽出され、結合した有機相は、引き続き、水で二度洗浄され、硫酸マグネシウムで乾燥され、濾過され、溶媒は、真空中でストリップされる。
【０２３１】
残留物は、イソプロパノールから再結晶化され、１８．８ｇ（３６％）の、純度９９．７％を有する白色固形物を得る。
【０２３２】
例３：
4-スチリル-５-テルフェニル（Ｍ３）
1.3.5-トリブロモ-2-ヨードベンゼン
【化５６】
2014503983.tif 000087
【０２３３】
２２．５ｇ（６８．２５ミリモル）のトリブロモアニリンが、６０ｍｌの濃塩酸中に溶解され、０℃まで冷却される。別途、４．９２ｇ（７１．３ミリモル）の硝酸ナトリウムが、２２．５ｍｌの水に溶解される。この溶液は、塩酸溶液に滴下され、ＲＴで３０分間撹拌される。並行して、１１３．３ｇ（６８２．５ミリモル）の沃化カリウムが、１７１ｍｌの水中に溶解される。反応溶液１が、沃化カリウム溶液に滴下され、ＲＴで１ｈ撹拌される。３００ｍｌのジクロロメタンと３０ｍｌの０．５Ｍ硫酸ナトリウム溶液の添加後、相は分離される。水性相は、ジクロロメタンで洗浄される。有機相は、１０％ＮａＯＨ溶液と飽和塩化ナトリウム溶液で洗浄される。結合した有機相は、硫酸ナトリウムで乾燥され、蒸発乾固され、ヘキサン／ジクロロメタン中で再結晶化される。２１．１ｇ（６９％）の透明物質が単離される。
【０２３４】
5’-ブロモ-[1,1’;3’,1”]テルフェニル
【化５７】
2014503983.tif 000088
【０２３５】
１０ｇ（０．０２３モル）の2,4,6-トリブロモフェニルアミンが、１００ｍｌのＴＨＦ中に溶解される。第２の装置で、２２８ｍｌの臭化フェニルマグネシウムが、還流下加熱される。溶解した2,4,6-トリブロモフェニルアミンは、臭化フェニルマグネシウム溶液に滴下され、還流下１ｈ加熱され、室温でさらに１２ｈ加熱される。飽和塩化ナトリウム溶液の添加後、水性相は、ジエチルエーテルで洗浄され、硫酸ナトリウムで乾燥される。溶媒除去後、生成物は、ヘキサン／ジクロロメタン中で再結晶化される。４．８ｇ（７７％）の透明物質が単離される。
【０２３６】
4-スチリル-５-テルフェニル
【化５８】
2014503983.tif 000089
【０２３７】
２．２ｇ（０．００７モル）の5-ブロモテルフェニル、１．３２ｇ（０．０１０モル）のビニルフェニルボロン酸と０．０２３ｇ（０．０２ミリモル）のテトラキスパラジウムが、まず、導入される。３０ｍｌの１Ｍ炭酸ナトリウム溶液と４５ｍｌのＴＨＦの添加後、混合物は、還流下２２ｈ加熱される。
【０２３８】
混合物は、セライトで濾過され、酢酸エチルで満たされる。有機相は、水で３ｘ洗浄される。結合した有機相は、蒸発乾固され、残留物は、エタノール／クロロホルムから再結晶化される。さらなる精製が、カラムクロマトグラフ（展開液：ヘキサン／クロロホルム）により実行される。１．３ｇ（７７％）の純粋物質が単離される。
【０２３９】
元素分析
Ｃ：９０．８％      Ｈ：６．１９％      Ｎ：０．０４％
例４
5’-ビニル-[1,1’;3’,1”]テルフェニル（Ｍ４）
[1,1’;3’,1”]テルフェニル-5’-カルバルデヒド
【化５９】
2014503983.tif 000090
【０２４０】
２１．３８ｇ（０．０８１モル）の3,5-ジブロモベンズアルデヒド、１６．８２ｇ（０．１６２モル）のフェニルボロン酸と１．０４ｇ（０．９０ミリモル）のテトラキスパラジウムが、まず、導入される。５００ｍｌの１Ｍ炭酸ナトリウム溶液と３００ｍｌのＴＨＦ添加後、反応は、還流下２４ｈ行われる。
【０２４１】
室温までの冷却後とセライトでの濾過後、酢酸エチルが母液に添加される。有機相は水で何度も洗浄され、蒸発乾固される。第一の再結晶化が、エタノール中で実行され、第二の再結晶化は、ジクロロメタン／ヘキサン中で実行される。連続再結晶化後、９．３ｇ（４７％）の純粋物質が単離される。
【０２４２】
5’-ビニル-[1,1’;3’,1”]テルフェニル
【化６０】
2014503983.tif 000091
【０２４３】
２５ｍｌのＴＨＦが、０℃で、４．８２ｇ（０．０２８モル）の臭化メチルトリフェニルホスホニウムと１．６４ｇ（０．０１４６モル）のカリウムtert-ブトキシドに添加され、混合物は、２０分間撹拌される。
【０２４４】
３．３３ｇ（０．０１２８９モル）の[1,1’;3’,1”]テルフェニル-5’-カルバルデヒドが、１２ｍｌのＴＨＦ中に溶解され、臭化メチルトリフェニルホスホニウム溶液に添加される。黄色を帯びた混合物は、０℃で１ｈ撹拌される。室温まで冷却後、混合物は、ジクロロメタンで満たされる。溶液は水で洗浄され、結合した有機相は、硫酸ナトリウムで乾燥される。混合物は、蒸発乾固される。カラムクロマトグラフが、ヘキサン／酢酸エチルで実行される。カラムクロマトグラフは、２．４ｇ（７１％）の収率の透明物質をもたらす。
【０２４５】
元素分析：  Ｃ：９２．６８％      Ｈ：６．６９％
例５：
2,4-ジフェニル-6-（4’-ビニルビフェニル-3-イル）-1.3.5-トリアジン（Ｍ５）
2-（3-ブロモフェニル）-4,6-ジフェニル-1.3.5-トリアジン
【化６１】
2014503983.tif 000092
【０２４６】
６０．５８７ｇ（０．４５４モル）の三塩化アルミニウムが、まず、導入される。９．８８９ｍｌ（０．１３６モル）の塩化チオニル、６０ｍｌ（０．４５４モル）の塩化3-ブロモベンゾイル、８００ｍｌの1,2-ジクロロベンゼンと９８．３９８ｍｌ（０．９５４モル）のベンゾニトリルの添加後、混合物は、１００℃で２０ｈ撹拌される。１ｈ後、４８．６１ｇ（０．９０９モル）の塩化アルミニウムが、添加される。
【０２４７】
反応溶液は、３ｌのメタノール中に注がれ、４５分間撹拌される。固形物は濾過され、１，２５ｌの熱エタノールが添加される。混合物は、還流下さらに１０分間撹拌加熱され、ＲＴまで冷却され、生成物は濾過され、３７．７ｇ（２０％）の透明物質が単離される。
【０２４８】
2,4-ジフェニル-6-（4’-ビニルビフェニル-3-イル）-1.3.5-トリアジン
【化６２】
2014503983.tif 000093
【０２４９】
１．１６ｇ（０．００３モル）の2-（3-ブロモフェニル）-4,6-ジフェニル-1.3.5-トリアジン、０．７４ｇ（０．００５モル）のスチレンボロン酸と０．０２３ｇ（０．０２ミリモル）のリン酸テトラキスパラジウムが、４５ｍｌのＴＨＦと３０ｍｌの１Ｍ炭酸ナトリウム溶液中で還流下２４ｈ撹拌される。
【０２５０】
室温まで冷却後、混合物はセライトで濾過され、酢酸エチルで満たされる。水で三度洗浄後、結合した有機相は、回転蒸発器中で蒸発乾固される。残留物は、クロロホルム／エタノールから再結晶化され。０．８ｇ（６１％）の透明物質を得る。
【０２５１】
元素分析
Ｃ：８３．７７％      Ｈ：５．０８％      Ｎ：１０．１３％
例６
2,4-ジフェニル-6-（4’-ビニルビフェニル-4-イル）-1.3.5-トリアジン（Ｍ６）
2-（4-ブロモフェニル）-4,6-ジフェニル-1.3.5-トリアジン
【化６３】
2014503983.tif 000094
【０２５２】
１２．１５ｇ（０．０９１モル）の三塩化アルミニウムと２０．０ｇ（０．０９１モル）の塩化4-ブロモベンゾイルが、まず、導入される。固形物は、２００ｍｌの1,2-ジクロロベンゼン中に溶解される。２．２０ｍｌ（０．０３０モル）の塩化チオニルと１９．９０ｍｌ（０．１９１モル）のベンゾニトリルの添加後、混合物は、１００℃で２０ｈ撹拌される。１ｈ後、９．７３ｇ（０．１８２モル）の塩化アルミニウムが、添加される。
【０２５３】
反応溶液は、５００ｍｌのメタノール中に注がれ、２ｈ撹拌される。固形物は濾過され、２５０ｍｌの熱エタノールが添加される。混合物は、還流下さらに１０分間撹拌加熱され、ＲＴまで冷却され、生成物は濾過され、７．６ｇ（２１％）の透明物質が単離される。
【０２５４】
2,4-ジフェニル-6-（4’-ビニルビフェニル-3-イル）-1.3.5-トリアジン
【化６４】
2014503983.tif 000095
【０２５５】
３．４８ｇ（０．００９モル）の3-ブロモフェニルジフェニルトリアジン、２．２２ｇ（０．０１５モル）の4-ビニルフェニルボロン酸と０．０６９ｇ（０．０６モル）のＰｄ（ＰＰｈ３）４が計量される。１５０ｍｌのＴＨＦ（純粋）と９０ｍｌの１Ｍ炭酸ナトリウム溶液の添加後、混合物は、還流下２４ｈ撹拌される。
【０２５６】
混合物はセライトで濾過され、酢酸エチルで満たされる。水で三度洗浄後、結合した有機相は、回転蒸発器中で蒸発乾固される。再結晶化は、ジクロロメタン／ヘキサンの混合物中で実行される。
【０２５７】
カラムクロマトグラフが、ヘキサン／酢酸エチルで実行され、１．０ｇ（２６％）の透明物質を得る。
【０２５８】
元素分析
Ｃ：８３．０４％      Ｈ：４．９７％      Ｎ：１０．０５％
例７
2,4-ビスビフェニル-4-イル-6-（4-ブロモフェニル）-1.3.5-トリアジン（Ｍ７）
2,4-ビスビフェニル-4-イル-6-（4-ブロモフェニル）-1.3.5-トリアジン
【化６５】
2014503983.tif 000096
【０２５９】
１．２１ｇ（０．００９１モル）の塩化アルミニウム、１．９９７ｇ（０．０９１モル）の塩化4-ブロモベンゾイルと３．４２ｇ（０．０１９１１モル）の4-シアノビフェニルが、まず、導入される。固形物は、８０ｍｌの1,2-ジクロロベンゼン中に溶解される。０．２ｍｌ（０．００２７４モル）の塩化チオニルが添加される。反応は、１２０℃で２４ｈ実行される。１ｈの反応時間後、０．９７３６ｇ（０．００１８２モル）の塩化アンモニウムが、添加される。仕上げとして、混合物は、５０ｍｌのメタノール中に注がれる。白色固形物は吸引濾過され、クロロホルム／エタノールから再結晶化される。１．７ｇ（３４％）の透明物質が単離される。
【０２６０】
2,4-ビスビフェニル-4-イル-6-（4’-ビニルビフェニル-4-イル）-1.3.5-トリアジン
【化６６】
2014503983.tif 000097
【０２６１】
１．０ｇ（０．００１８５モル）の2,4-ビスビフェニル-4-イル-6-（4-ブロモフェニル）-1.3.5-トリアジン、０．４１０６ｇの4-ビニルフェニルボロン酸と０．０２３６８ｇのＰｄ（ＰＰｈ３）４が、１５ｍｌの１Ｍ炭酸ナトリウム溶液と３０ｍｌのＴＨＦを添加しながら、還流下２４ｈ反応される。
【０２６２】
濾過後、母液は酢酸エチルで満たされる。有機相は、水で三度抽出される。溶媒が完全に除去され、再結晶化が、クロロホルム／エタノール中で実行される。０．５ｇ（４８％）の透明物質が単離される。
【０２６３】
元素分析
Ｃ：８７．２５％      Ｈ：５．１５％      Ｎ：７．４２％
例８
2,4-ビス（4-tert-ブチルフェニル）-6-（4’-ビニルビフェニル-4-イル）-1.3.5-トリアジン（Ｍ８）
2-（4-ブロモフェニル）-4,6-ビス（4-tert-ブチルフェニル）-1.3.5-トリアジン
【化６７】
2014503983.tif 000098
【０２６４】
１．６７４７ｇ（０．０１２５６モル）の塩化アルミニウムがまず、導入される。５．３２ｍｌ（０．０３１４モル）の4-tert-ブチルベンゾニトリル、２５ｍｌの1,2-ジクロロベンゼン、１．６６ｍｌ（０．０１２５６モル）の塩化3-ブロモベンゾイルと０．２７４ｍｌ（０．００３７６８モル）の塩化チオニルの添加後、混合物は、１３０℃で２４ｈ反応される。１時間後、１．３４４ｇ（０．０２５１２モル）の塩化アンモニウムが、添加される。仕上げのため、混合物は、冷却され、１００ｍｌのメタノール中に注がれる。白色固形物は吸引濾過される、この沈殿物は、透明な３．１ｇ（２１％）の単離物質を示す。
【０２６５】
2,4-ビス-（4-tert-ブチルフェニル）-6-（4’-ビニルビフェニル-4-イル）-1.3.5-トリアジン
【化６８】
2014503983.tif 000099
【０２６６】
２．０ｇ（０．００４０モル）の2-（4-ブロモフェニル）-4,6-ビス-（4-tert-ブチルフェニル）-1.3.5-トリアジンと０．８８７８ｇ（０．００６モル）のビニルフェニルボロン酸と０．０５０ｇ（０．０４３２モル）のＰｄ（ＰＰｈ３）４が、まず、導入される。２６ｍｌの炭酸ナトリウム溶液と５４ｍｌのＴＨＦの添加後、混合物は、還流下２４ｈ反応される。仕上げのため、混合物は、セライトで濾過され、酢酸エチルで満たされる。有機相は水で何度も洗浄される。結合した有機相の溶媒は、完全に除去される。再結晶化は、クロロホルム／エタノールから実行され、引き続き、カラムクロマトグラフが、ヘキサン：酢酸エチルで実行される。カラムクロマトグラフ後、１．６ｇ（７６％）の透明物質が単離される。
【０２６７】
元素分析
Ｃ：８６．１３％      Ｈ：７．３４％      Ｎ：７．３８％
例９
[1,1’;3’,1”]テルフェニル-5’-イル-（4’-ビニルビフェニル-3-イル）-メタノン（Ｍ９）
（3-ブロモフェニル）-[1,1’;3’,1”]テルフェニル-5’-イルメタノン
【化６９】
2014503983.tif 000100
【０２６８】
０．７８ｇ（３．２×１０−２モル）のマグネシウムが、まず、導入される。９．００ｇ（２．９１×１０−２モル）の5’-ブロモ-[1,1’;3’,1”]テルフェニルが、１２０ｍｌの無水ＴＨＦに溶解され、滴下漏斗を介して添加される。混合物は、還流下２ｈ撹拌される。−７８℃まで冷却後、１００ｍｌの無水ＴＨＦ中に溶解された５．３０ｇ（２．９１×１０−２モル）の3-ブロモベンゾニトリルが、滴下される。混合物は、還流下４ｈ撹拌される。反応溶液は、氷水中の飽和ＮＨ４Ｃｌ溶液に添加される。酢酸エチルで希釈後、水で洗浄され、混合物は、Ｎａ２ＳＯ４で乾燥され、濾過され、回転蒸発器中で蒸発乾固される。
【０２６９】
油状物は、６０ｍｌのＮＭＰ中に溶解され、７．７ｍｌのＨ２Ｏと６．７ｍｌの氷酢酸が添加される。反応混合物は、１４５℃で４ｈ、引き続き、室温で一晩撹拌される。溶液は、酢酸エチルで満たされ、Ｈ２Ｏで三度洗浄され、Ｎａ２ＳＯ４で乾燥され、濾過され、蒸発乾固される。展開液としてトルエン／ヘキサンによるカラムクロマトグラフは、５．６９ｇ（５５．１％）の透明物質をもたらす。
【０２７０】
元素分析：
Ｃ：７２．５５％      Ｈ：４．１０％
[1,1’;3’,1”]テルフェニル-5’-イル-（4’-ビニルビフェニル-3-イル）-メタノン
【化７０】
2014503983.tif 000101
【０２７１】
８．００ｇ（１．９４×１０−２モル）の3-ブロモフェニル-[1,1’;3’,1”]テルフェニル-5’-イルメタノン、５．７３ｇ（３．８７×１０−２モル）の4-ビニルフェニルボロン酸と０．２５ｇ（２．１６×１０−２モル）のテトラキストリフェニルホスフィンパラジウム（II）が、まず、導入される。３００ｍｌの無水ＴＨＦと２００ｍｌ２Ｍの炭酸ナトリウム溶液の添加後、混合物は、６０℃で一晩撹拌される。反応溶液は、冷却され、有機相は、飽和ＮａＨＣＯ３とＨ２Ｏで洗浄され、Ｎａ２ＳＯ４で乾燥され、濾過され、回転蒸発器中で蒸発乾固される。トルエンによるカラムクロマトグラフは、７．０４ｇ（８３％）の透明生成物をもたらす。
【０２７２】
元素分析：  Ｃ：９９．８２％      Ｈ：５．４８％
例１０
9-（4’-カルバゾール-9-イルビフェニル-4-イル）-2-（4-ビニルビフェニル）-9H-カルバゾール（Ｍ１０）
4-（9H-カルバゾール-2-イル）ベンズアルデヒド
【化７１】
2014503983.tif 000102
【０２７３】
１０．０ｇの2-ブロモ-9H-カルバゾール（４．０６×１０−２モル）、９．２２ｇの4-ホルミルフェニルボロン酸（６．１５×１０−２モル）、０．６３ｇのテトラキストリフェニルホスフィンパラジウム（５．５×１０−４モル）、４２．０ｇの炭酸カリウム（３×１０−１モル）が、まず、導入される。３００ｍｌのアルゴン水での洗い流し後、４００ｍｌのＴＨＦが添加される。反応混合物は、還流下２日間撹拌される。セライトで濾過後、有機相は分離され、Ｎａ２ＳＯ４で乾燥され、水性相は、ＣＨ２Ｃｌ２で２×洗浄され、Ｎａ２ＳＯ４で乾燥される。展開液としてトルエンによるカラムクロマトグラフは、２．０ｇ（５３％）の透明生成物をもたらす。
【０２７４】
9-（4’-ブロモビフェニル-4-イル）-9H-カルバゾール
【化７２】
2014503983.tif 000103
【０２７５】
５．０ｇの9H-カルバゾール（３．０×１０−２モル）、０．６７ｇのＣｕＩ（３．２×１０−３モル）、１０．０ｇのＫ２ＣＯ３（７．２×１０−２モル）、１．１６ｇの1,10フェナントロリン（６．４×１０−３モル）と９．３６ｇの4,4’-ジブロモビフェニル（３．０×１０−２モル）が、まず、導入される。２００ｍｌのＤＭＦの添加後、反応混合物は、還流下１２ｈ撹拌される。セライトで吸引濾過後、水を使用して沈殿され、吸引濾過される。固形物は、熱ＴＨＦ中に溶解され、エタノールを使用して沈殿され、７．７ｇ（６４％）の透明物質を得る。
【０２７６】
4-[9-（4’-カルバゾール-9-イルビフェニル-4-イル）-9H-カルバゾール-2イル]ベンズアルデヒド
【化７３】
2014503983.tif 000104
【０２７７】
２．２７ｇ（０．００８３６７モル）の1-（9H-カルバゾール-2イル）ベンズアルデヒド、４．０ｇ（０．０１０モル）の9-（4’-ブロモビフェニル-4-イル）-9H-カルバゾール、３．７９ｇのＣｕブロンズ、０．５３ｇ（０．００２９４モル）の1,10-フェナントロリンと１１．３ｇ（０．０８２モル）の炭酸カリウムが、まず、導入される。固形物は、５３ｍｌの1,2-ジクロロベンゼン中に溶解され、還流下２日間撹拌される。セライトで濾過後、混合物は、蒸発乾固される。トルエン／ヘキサンを展開液とするカラムクロマトグラフは、２．４ｇ（４９％）の透明生成物をもたらす。
【０２７８】
9-（4’-カルバゾール-9-イルビフェニル-4-イル）-2-（4’-ビニルビフェニル）-9H-カルバゾール
【化７４】
2014503983.tif 000105
【０２７９】
０．８６ｇ（０．００７６７モル）のカリウムtert-ブトキシドと２．５５ｇ（０．００７１４モル）の臭化メチルトリフェニルホスホニウムが、まず、導入される。装置は、０℃まで冷却され、固形物は、１５ｍｌのＴＨＦ（純粋物）を使用して溶解される。混合物は、３０分間撹拌され、他方、第２の装置で、２．３１ｇ（０．００３９モル）の4-[9-（4’-カルバゾール-9-イルビフェニル-4-イル）-9H-カルバゾール-2イル]ベンズアルデヒドが計量され、２５ｍｌのＴＨＦを使用して溶解される。０℃で、溶液２が、溶液１に添加され、さらに、１．５ｈ撹拌される。混合物は、ＣＨ２Ｃｌ２で満たされ、水で三度搖動洗浄される。結合した有機相は、硫酸マグネシウムで乾燥され、濾過され、蒸発乾固される。トルエンによるカラムクロマトグラフは、２．１ｇ（９３％）の透明物質をもたらす。
【０２８０】
元素分析：
Ｃ：８９．４２％      Ｈ：５．３１％      Ｎ：４．５７％
例１１（コモノマーの調製）
ジフェニル（4-ビニルフェニル）アミン
【化７５】
2014503983.tif 000106
【０２８１】
１９ｇの臭化メチルトリフェニルホスホニウムが、保護ガス下、無水ＴＨＦ中に懸濁され、６ｇのカリウムtert-ブトキシドが、０℃で一度に添加される。オレンジ色への即時の色彩変化が生じる。１４ｇのN,N-ジフェニル-p-アミノベンズアルデヒドが、０℃で反応溶液に添加される。混合物は、室温まで暖められ、さらに、２０時間撹拌される。溶媒は、真空中でストリップされ、残留物は、ジクロロメタンで満たされ、溶液は水で抽出され、硫酸マグネシウムで乾燥され、濾過され、溶媒は、真空中でストリップされる。
【０２８２】
得られた黄色の油状物は、シリカゲルでクロマトグラフされ、純度９９．５％を有する１２ｇ（８６％）の白色固形物を得る。
【０２８３】
例１２
2,4-ビスビフェニル-3-イル-6-｛3-[2-(3-エチルオキセタン-3-イル-メトキシ)エチル]フェニル｝-1.3.5-トリアジン
【化７６】
2014503983.tif 000107
【０２８４】
１３．１ｇの3-エチル-3-ビニルオキシメチルオキセタンと１１．３ｇの9-BBNダイマー（9-ブロモビシクロ（3.3.1）ノナンダイマー）が、保護ガス下、室温で２００ｍｌのトルエン中に溶解され、２０℃で撹拌される。反応中、9-BBNの懸濁液が、ゆっくりと溶解する。５０ｇの2,4-ビス-ビフェニル-3-イル-6-（3-ブロモフェニル）-1.3.5-トリアジンと５０ｍｌの１ＭＮａＯＨ溶液が、引き続き、反応溶液に添加される。反応混合物は、注意深く脱気され、２００ｍｇのテトラキストリフェニルホスフィンパラジウムが添加され、混合物は、還流下２０時間加熱される。溶液は、室温まで冷却される。相は分離される。水性相は、トルエンで三度抽出され、結合した有機相は、引き続き、水で二度洗浄され、硫酸マグネシウムで乾燥され、濾過され、溶液は、真空中でストリップされる。
【０２８５】
残留物は、エタノール／トルエン３：１から再結晶化され、純度９９．８％を有する５４ｇ（９７％）の白色固形物を得る。
【０２８６】
使用されるエミッターＴ１と小分子の構造が、明確さのために、以下に示される。
【０２８７】
エミッターＴ１の構造
【化７７】
2014503983.tif 000108
【０２８８】
小分子を基礎とするホスト分子の構造
【化７８】
2014503983.tif 000109
【化７９−１】
2014503983.tif 000110
【化７９−２】
2014503983.tif 000111
【０２８９】
素子結果
ｐｈＰＬＥＤ素子が、対応する構成成分（ポリマー／小分子または小分子／ポリマー）と三重項エミッターへの混合を使用して夫々製造された（例１-５）。比較のために、ポリマー／ポリマー混合物が、次いで、三重項エミッターを使用して調製された（例６）。素子構造の構成は、以下に示される。
【０２９０】
構築のために、合計で四個の同一の４ｍｍ２の画素構造を有する１０〜１５オーム／平方の表面抵抗を有するＩＴＯガラス基板が使用される。以下の構造が、例により実行される：ＩＴＯ基板は、湿潤化学法により清浄にされ、酸素プラズマにさらされる。その後、直ちに、基板は、グローブボックス中に導入され、そこで、ＰＥＤＯＴ：ＰＳＳ層（Clevios（登録商標））（CH8000またはAl4083）が適用され、コンディショニングが、１８０℃で６０分間実行され、約６０〜８０ｎｍの乾燥層厚が得られた。さらなる正孔注入層（ＨＩＬ１：アリールアミンポリマー）が、次いで、適用される。この材料は、トルエンの０．５％溶液から適用される。１８０℃で６０分間のコンディショニング後、約２０ｎｍの最終層厚が得られる。ポリマー／小分子およびポリマー／ポリマー混合物は、三重項エミッターに加えて、個々の成分の溶解度に応じて、２．５％溶液濃度のクロロベンゼンおよびまたトルエン両者に溶解することができる。仕上げ溶液のスピンコーティングプロセスは、５０〜１１０ｎｍの層厚をもたらす。溶媒は、１８０℃、１５分間で蒸発される。カソード構造は、引き続き、バリウム（３ｎｍ）とアルミニウム（１５０ｎｍ）により、高真空条件下で気相堆積により適用される。カバーガラス中に固着されたＣａＯ吸収体による端部封止が、次いで、実行される。ＬＩＶ測定が、キースレー２３７とミノルタＣＳ-２０００カメラからの電源測定を使用して、実行される。寿命は、９０００、６０００、５０００、４０００ｃｄ／ｍ２の初期輝度で、加速寿命試験により測定される。
【０２９１】
例：小分子／ポリマー
例１
小分子ＳＭ１は、ポリマー１と２：１の比で、および１６．６％の三重項エミッターＴ１と混合される。正孔注入層は、ＣＨ８０００である。
【表１】
2014503983.tif 000112
【０２９２】
例２
小分子ＳＭ１は、ポリマー２と２：１の比で、および１６．６％の三重項エミッターと混合される。正孔注入層は、ＣＨ８０００を使用して製造された。
【表２】
2014503983.tif 000113
【０２９３】
例３
ポリマー３は、小分子ＳＭ２と１：２の比で、および１６．６％の三重項エミッターと混合される。正孔注入層は、ＣＨ８０００を使用して製造された。
【表３】
2014503983.tif 000114
【０２９４】
例４
ポリマー４は、小分子ＳＭ２と１：２の比で、および１６．６％の三重項エミッターと混合される。正孔注入層は、ＣＨ８０００を使用して製造された。
【表４】
2014503983.tif 000115
【０２９５】
例５
ポリマー６は、小分子ＳＭ２と１：２の比で、および１６．６％の三重項エミッターと混合される。正孔注入層は、ＣＨ８０００を使用して製造された。
【表５】
2014503983.tif 000116
【０２９６】
参照例ポリマー／ポリマー
例６
この例は、１：２の比の二個のポリマーと１６．７％の三重項エミッターの混合物を示す。ここで、また、ＣＨ８０００が比較のために再度使用された。
【表６】
2014503983.tif 000117
【０２９７】
例１〜５と例６との比較は、ポリマー／ポリマー混合物と比べて小分子／対応するポリマー混合物の優位性を明らかに示している。小分子／ポリマーの混合物が、使用されるポリマー構造に関わりなく性能（たとえば、対応する電圧での輝度）においてのみならず、特に、寿命において好ましい。特に、好ましいのは、対応する小分子をもつポリマー１および３である。
【国際調査報告】
2014503983.tif 000139
2014503983.tif 000140
2014503983.tif 000141
2014503983.tif 000142
2014503983.tif 000143
2014503983.tif 000144